Brevet FR2678212A1 — publié le 19921231

i La présente invention concerne une composition colorante thermo- sensible réversible capable de développer et décolorer plusieurs fois une image colorée en utilisant une réaction colorée entre un composé colorant donneur d'électrons et un composé accepteur d'électrons et plus particulièrement une com- position colorante thermosensible réversible capable de conserver son état de développement de couleur et son état de décoloration stables à température ambiante Cette invention concerne également un milieu d'enregistrement thermosensible réversible utilisant la composition colorante thermosensible réversible ci-dessus. De manière classique, les milieux d'enregistrement thermosensibles utilisant une réaction colorée entre des composés colorants donneurs d'électrons (ci-après dénommés agents colorants) et des composés accepteurs d'électrons (ci- après dénommés développateurs chromogènes) sont largement connus et ont été utilisés dans divers domaines, par exemple, pour l'utilisation dans les imprimantes de terminaux d'ordinateurs, les appareils de photocopie, les appareils de billetterie automatiques, les imprimantes pour instruments de mesure scientifiques et les imprimantes pour instruments de mesure médicaux par rayons cathodiques (CRI). Cependant, ces milieux d'enregistrement thermosensibles classiques à utiliser avec les produits cités ci-dessus ne sont pas réversibles quant à la coloration ou à la décoloration dans la formation d'image de sorte que le développement de couleur et la décoloration ne peuvent pas être effectués alternativement plusieurs fois. Parmi les brevets publiés, de nombreuses propositions ont été faites pour des milieux d'enregistrement thermosensibles qui peuvent développer et décolorer ou effacer de manière réversible des images colorées en utilisant une réaction colorée entre des agents colorants et des développateurs chromogènes Par exemple, un milieu d'enregistrement thermosensible utilisant la combinaison de phloroglucinol et d'acide gallique comme développateurs chromogènes est décrit dans la demande de brevet japonais publiée 60-193691 L'image obtenue par développement d'une couleur en utilisant l'acide gallique et le phloroglucinol après application de chaleur est effacée en contact avec l'eau ou la vapeur d'eau Dans le cas o l'on utilise ce type de milieu d'enregistrement thermosensible, on ren-contre des difficultés pour conférer des propriétés de résistance à l'eau à ce milieu d'enregistrement et pour obtenir une conservation stable d'enregistrement En outre, un autre problème est qu'un appareil d'effacement d'image de grande dimen- sion est nécessaire pour effacer l'image produite sur le milieu d'enregistrement ci- dessus. La demande de brevet japonais publiée 61-237684 décrit un milieu d'enregistrement sur lequel on peut réécrire des informations optiques qui utilise des composés tels que phtaléine du phénol, phtaléine du thymol et bisphénol comme développateurs chromogènes Dans le milieu d'enregistrement optique d'informations, des images colorées sont formées par application de chaleur et abaissement progressif de sa température Les images colorées peuvent être déco- lorées ou effacées par application de chaleur au milieu d'enregistrement à une température supérieure à la température de développement d'image et ensuite refroidissement rapide du milieu d'enregistrement Dans le cas de ce milieu d'enregistrement optique d'informations, les étapes de développement de couleur et décoloration sont compliquées et le contraste de l'image colorée n'est pas toujours satisfaisant; il reste un peu de couleur sur l'image effacée qui est obtenue en effa- çant l'image affichée. Les demandes de brevet japonais publiées 62-140881, 62-138568 et 62138556 décrivent des milieux d'enregistrement thermosensibles utilisant une composition dissoute homogène d'un agent colorant, d'un développateur chromo- gène et d'un ester d'acide carboxylique Les milieux d'enregistrement cidessus peuvent prendre un état totalement coloré à basse température, un état complè- tement décoloré à température élevée et peuvent conserver l'état coloré ou déco- loré à une température à mi-chemin entre la basse température et la haute tempé- rature ci-dessus Lorsque l'on applique la chaleur aux milieux d'enregistrement en utilisant une tête thermique, une image blanche (image décolorée), semblable à un négatif photographique, est enregistrée sur le fond coloré En conséquence, l'utili- sation des milieux d'enregistrement ci-dessus est limitée Il est également néces- saire que la température des milieux d'enregistrement soit maintenue dans une gamme spécifique afin de conserver l'image enregistrée sur les milieux d'enregis- trement. Les demandes de brevet japonais publiées 2-188294 et 2-188293 décrivent un milieu d'enregistrement thermosensible utilisant un sel d'acide gallique et d'une amine aliphatique supérieure et un milieu d'enregistrement ther- mosensible utilisant un sel d'acide bis-hydroxyphénylacétique ou d'acide buty- rique et d'une amine aliphatique supérieure Ces sels ont une fonction réversible de développement de couleur et de décoloration Avec ce type de milieu d'enregis- trement, une image colorée peut être développée dans une gamme de températures spécifique par application de chaleur et elle peut être décolorée ou effacée par application de chaleur à une température supérieure à la gamme de température spécifique ci-dessus Cependant, comme l'effet de développement de couleur et l'effet de décoloration se produisent concurremment, il est difficile de contrôler thermiquement ces effets en changeant la température du milieu d'enregistrement. En conséquence il est difficile d'obtenir un contraste d'image stable. Comme cité ci-dessus, les milieux d'enregistrement thermosensibles réversibles classiques utilisant la réaction colorée entre un agent colorant et un développateur chromogène ont de nombreux problèmes et ne sont pas satisfai- sants pour l'utilisation pratique En particulier, une image colorée multiple sur un :milieu d'enregistrement thermosensible réversible n'est absolument pas satis- faisante. Les inventeurs de la présente invention ont étudié les réactions colorées entre divers agents colorants et développateurs chromogènes En consé- quence, on a trouvé qu'une composition colorante qui comprend comme dévelop- pateur chromogène un composé de structure spécifique peut effectuer plusieurs fois le développement de couleur et la décoloration comme décrit dans la demande de brevet japonais publiée N 03-355078. La composition colorante citée ci-dessus contient un agent colorant et un développateur chromogène ayant un groupe aliphatique à longue chaîne dans sa molécule Cette composition colorante prend un état de développement de couleur par chauffage temporaire à une température d'induction du développement chromogène à laquelle l'agent colorant et le développateur chromogène sont fondus pour développer une image colorée L'image colorée sur la composition colorante est décolorée par chauffage temporaire à une température inférieure à la température d'induction du développement chromogène Cette composition colorante peut effectuer un développement de couleur et une décoloration remarquablement stables en comparaison avec les compositions colorantes thermosensibles réversibles classiques ci-dessus mentionnées et en conséquence un matériau d'enregistrement qui utilise cette composition colorante est capable de former et d'effacer facilement des images par utilisation d'une source de chaleur utilisée généralement telle qu'une tête thermique ou un cylindre chauffant. Cependant, il y a encore des problèmes à résoudre concernant la densité d'image après décoloration, l'intervalle de température de décoloration dans lequel la composition colorante prend un état décoloré et la vitesse de décoloration, pour obtenir une composition colorante capable de donner des images de haute qualité pour l'utilisation pratique et pour préparer un milieu d'enregistrement thermosensible réversible pratique utilisant cette composition colorante. En conséquence, un premier objet de la présente invention est de proposer une composition colorante thermosensible réversible exempte des défauts classiques cités ci-dessus, qui est capable d'effectuer le développement de couleur et la décoloration par application de chaleur, utilisant la réaction entre un agent colorant et un développateur chromogène Plus particulièrement, un objet de cette invention est de proposer une composition colorante thermosensible réversible qui peut effectuer une décoloration uniforme rapide sans qu'il reste de couleur sur l'image effacée et qui a un large intervalle de température dans lequel la composition colorante peut prendre un état décoloré et dont on peut déterminer à volonté la température d'induction de décoloration. Un second objet de la présente invention est de proposer un milieu d'enregistrement par coloration thermosensible réversible qui peut effectuer plusieurs fois le développement chromogène et l'effacement, avec formation stable d'images colorées et leur décoloration complète, utilisant la composition colorante thermosensible réversible citée ci-dessus. Le premier objet de la présente invention peut être atteint par une composition colorante thermosensible réversible comprenant un composé colorant donneur d'électrons, un composé accepteur d'électrons (a) capable de produire une substance colorée de structure régulièrement agglomérée dans le composé colorant donneur d'électrons par application de chaleur à celui-ci à une température dinduction du développement de couleur qui est supérieure au point de fusion du mélange du composé colorant donneur d'électrons et du composé accepteur d'électrons pour obtenir un état de développement de couleur et (b) capable de se séparer de la matière colorée par cristallisation lorsque la structure régulièrement agglomérée de la matière colorée est détruite par application de chaleur à celle-ci à une température d'induction de décoloration qui est inférieure à la température d'induction de développement de couleur pour obtenir un état décoloré, donnant ainsi de manière réversible l'état de développement de couleur et l'état décoloré, et un composé organique servant d'agent accélérateur de décoloration dispersé dans la composition colorante sous la forme de molécules ou de très petits domaines, capable d'induire la destruction de la structure régulièrement agglomérée de la matière colorée et d'accélérer la décoloration de la matière colorée dans un processus de décoloration pour obtenir rapidement ledit état décoloré. Le second objet de la présente invention peut être atteint par un milieu d'enregistrement thermosensible par coloration (ou colorant) réversible comprend un support et une couche d'enregistrement thermosensible réversible formée sur celui-ci qui comprend la composition colorante thermosensible réversible citée ci- dessus. L'invention et ses avantages seront mieux compris à la lecture de la description qui va suivre en référence aux dessins annexés dans lesquels: la figure 1 est un graphique représentant la relation entre la tempéra- ture d'une composition colorante de la présente invention et sa densité pour expli- quer le processus de dévelopement de couleur et de décoloration d'une composition colorante thermosensible réversible de la présente invention; la figure 2 est une vue schématique en section droite d'un mode de mise en oeuvre d'un milieu d'enregistrement thermosensible par coloration réver- sible selon la présente invention; la figure 3 est un graphique représentant la relation entre la transmit- tance optique et la température des compositions colorantes thermosensibles réversibles de la présente invention et d'une composition colorante thernosensible réversible comparative; la figure 4 est un diagramme de diffraction des rayons X (raie Ka de Cu) dans des compositions colorantes thermosensibles réversibles de la présente invention et une composition colorante thermosensible réversible comparative, pour expliquer la structure régulièrement agglomérée dans son état de développe- ment de couleur; la figure 5 est un diagramme représentant les variations de diffraction des rayons X dans une composition colorante thermosensible réversible compara- tive sans agent accélérateur de décoloration dans le processus de décoloration; les figures 6 et 7 sont des diagrammes représentant les variations de diffraction des rayons X dans des compositions colorantes thermosensibles réver- sibles de la présente invention dans le processus de décoloration; la figure 8 est un diagramme de diffraction des rayons X dans une composition colorante thermosensible réversible de la présente invention et une composition colorante comparative pour expliquer la structure régulièrement agglomérée dans l'état de développement de couleur; la figure 9 est un diagramme représentant les variations de diffraction des rayons X dans une composition colorante thermosensible réversible compara- tive sans agent accélérateur de décoloration dans le processus de décoloration; et la figure 10 est un diagramme représentant les variations de diffraction des rayons X dans une composition colorante thermosensible réversible selon la présente invention dans le processus de décoloration. La composition colorante thermosensible réversible selon la présente invention comprend un agent colorant, un développateur de couleur et un composé organique servant d'agent accélérateur de décoloration L'agent accélérateur de décoloration à utiliser dans la présente invention remplit plusieurs fonctions qui sont déterminées par la relation relative entre les caractéristiques de température d'un mélange du développateur de couleur et de l'agent colorant et celles de l'agent accélérateur de décoloration. Le phénomène de développement de couleur et de décoloration de la composition colorante thermosensible réversible de la présente invention sera maintenant expliqué en référence à la figure 1. Dans la figure 1, la densité de couleur de la composition colorante thermosensible réversible selon la présente invention varie avec sa température. L'axe des x du graphique indique la température de la composition colorante thermosensible réversible de la présente invention et l'axe des y du graphique indique la densité sur la composition colorante thermosensible réversible. Dans la figure 1, le symbole de référence A représente l'état décoloré de la composition à température ambiante, le symbole de référence B représente l'état de développement coloré de la composition lorsque la composition est fondue par application de chaleur et le symbole de référence C représente l'étape de développement coloré de la composition à température ambiante. La composition colorante thermosensible réversible de la présente invention est supposée être dans l'état décoloré A cité ci-dessus Lorsque la température de la composition dans cet état est élevée et atteint la température T 1, la densité de couleur de la composition commence à augmenter puisque l'agent colorant et le développateur chromogène commencent à fondre en combinaison à la température T 1 A mesure que la température de la composition augmente encore, la densité de couleur développée de la composition augmente et la compo- sition prend enfin l'état de développement coloré B Tandis que la température de la composition dans l'état B est diminuée à la température ambiante, l'état de déve- loppement coloré est maintenu et la composition prend l'état C Le processus de la décoloration au développement de couleur expliqué cidessus est indiqué par la ligne en trait plein dans la direction de la flèche dans la figure 1. Lorsque la température de la composition colorante dans l'état C est élevée à nouveau, la densité commence à diminuer à la température T 2 et la com- position colorante atteint enfin l'état D, c'est-à-dire un état totalement décoloré. Lorsque la température de la composition colorante dans l'état D est abaissée, l'état décoloré de la composition colorante est maintenu et la composition revient à l'état initial A Le processus du développement de couleur à la décoloration expliqué ci- dessus est indiqué par la ligne en trait interrompu à la figure 1 Donc, dans la figure 1, la température Tl est la température de début de développement de couleur à laquelle le développement de couleur commence et la température T 2 est la tem- pérature de début de décoloration à laquelle la décoloration commence L'inter- valle de température de T 2 à Tj est l'intervalle de température de décoloration dans lequel la composition colorante passe à l'état décoloré. Le phénomène de développement de couleur et décoloration de la composition colorante thermosensible réversible selon la présente invention représenté à la figure 1 est caractérisé en ce que l'intervalle de température de décoloration cité ci-dessus est situé dans une zone au-dessous de la température de début de développement de couleur à laquelle la composition colorante com- mence à fondre et à donner une réaction colorée En conséquence, la composition colorante dans l'état de développement de couleur à la température ambiante peut être décolorée par chauffage à une température dans l'intervalle de température de décoloration En outre, ces phénomènes de développement de couleur et de déco- loration peuvent être produits plusieurs fois sur la composition colorante. La figure 1 représente un exemple du procédé de développement de couleur et de décoloration de la composition colorante thermosensible réversible selon la présente invention La température de début de développement de couleur et la température de début de décoloration varient en fonction de la combinaison d'agent colorant et de développateur de couleur à utiliser La densité de cou-leur dans l'état B n'est pas toujours la même que dans l'état C Ces densités de couleurs peuvent être différentes. La réversibilité de la composition colorante selon la présente invention est fondamentalement atteinte par la combinaison du développateur de couleur et de l'agent colorant Le développateur de couleur à utiliser dans la présente invention n'a pas seulement une structure capable d'induire la formation de couleur dans l'agent colorant, mais également un groupe aliphatique à longue chaîne (ci- après dénommé structure à longue chaîne) dans sa molécule La combinaison du développateur de couleur et de l'agent colorant est convenablement déterminée après avoir confirmé qu'un échantillon dans l'état de développement de couleur qui est obtenu par fusion d'un mélange d'un développateur de couleur et d'un agent colorant avec application de chaleur et ensuite refroidissement rapide présente un phénomène exothermique avec l'augmentation de température dans l'analyse thermique différentielle (DTA) ou l'analyse calorimétrique différentielle à balayage ou programmée ( DSC). Comme décrit ci-dessus, la composition colorante thermosensible réversible de la présente invention peut prendre un état de développement de couleur par application temporaire de chaleur à une température de début de déve- loppement de couleur qui est supérieure au point de fusion du mélange du déve- loppateur chromogène et de l'agent colorant, suivie de refroidissement rapide. Dans l'état de développement de couleur, l'état de la composition colorante ther- mosensible réversible ci-dessus selon la présente invention est différent de celui de la composition colorante thermosensible classique sans réversibilité Dans la composition colorante classique sans réversibilité, la matière colorée obtenue par la réaction colorée entre le développateur chromogène et l'agent colorant est à l'état amorphe Au contraire, une structure régulièrement agglomérée est construite dans la matière colorée dans la composition colorante thermosensible réversible de la présente invention. En outre, dans une composition colorante classique qui est réversible, mais ne peut pas conserver un état de développement de couleur stable à la tempé- rature ambiante à cause d'une faible liaison entre l'agent colorant et le développa- teur chromogène, la matière colorée est également à l'état amorphe. On pense que la structure régulièrement agglomérée est construite dans la matière colorée à cause de la force de cohésion dans la structure à longue chaîne citée ci-dessus du développateur chromogène dans l'état de développement de couleur de la composition colorante thermosensible réversible selon la présente invention Cette structure peut être conservée de manière stable à la température ambiante, de sorte que la composition colorante peut continuer à passer à l'état de développement de couleur à la température ambiante. Comme cité précédemment, la composition colorante thermosensible réversible commence à passer à l'état de développement de couleur à une tempé- rature de début de développement de couleur de telle manière que la structure régulièrement agglomérée est construite dans la matière colorée Lorsque la com- position colorante dans l'état de développement de couleur est chauffée une fois encore, la décoloration se produit doucement à une température de début de déco- loration inférieure à la température de début de développement de couleur La décoloration se produit lorsque la structure régulièrement agglomérée de la matière colorée est détruite par une élévation de la température Une fois que la structure régulièrement agglomérée de la matière colorée est détruite, le développateur de couleur qui a une force de cohésion élevée à cause de sa structure à longue chaîne, se sépare de la matière colorée en cristallisant La composition colorante passe par conséquent à un état décoloré. Naturellement, le développateur de couleur à structure à longue chaîne contenu dans la composition colorante de la présente invention contribue donc au maintien de l'état de développement de couleur de sorte que la structure régulièrement agglomérée est formée dans la matière colorée, et jusqu'à la décoloration, de telle sorte que la structure régulièrement agglomérée de la matière colorée est détruite. Dans la présente invention, la composition colorante thermosensible réversible comprend un agent accélérateur de décoloration L'agent accélérateur de décoloration à utiliser dans la présente invention remplit trois fonctions princi- pales. La première fonction de l'agent accélérateur de décoloration est de modifier la structure régulièrement agglomérée de la matière colorée formée dans l'état de développement coloré et d'accélérer la décoloration de la composition colorante. La décoloration de la composition colorante a lieu lorsque la structure régulièrement agglomérée de la matière colorée qui est à sa formation dans l'état de développement coloré est détruite, comme mentionné précédemment Elle est déterminée par les forces de cohésion dans la matière colorée et la régularité de sa structure agglomérée selon que la structure régulièrement agglomérée de la matière colorée est facilement détruite ou non Par exemple, lorsque les forces de cohé- sion sont affaiblies et la régularité de la structure agglomérée est abaissée, la structure agglomérée de la matière colorée est détruite à une température infé- rieure et la température de début de décoloration se déplace vers les températures inférieures. La régularité de la structure agglomérée de la matière colorée peut être contrôlée, par exemple, par la vitesse de refroidissement de la composition colo- rante dans l'étape de développement de couleur. Lorsque l'état de développement de couleur stable d'excellente repro- ductibilité est pris en considération, cependant, l'addition d'un composé organique servant d'agent accélérateur de décoloration est considéré comme efficace pour modifier la structure régulièrement agglomérée de la matière colorée. L'agent accélérateur de décoloration à utiliser dans la présente invention peut être dispersé dans la structure agglomérée de la matière colorée sous la forme de très petits domaines ou de molécules, de sorte que les forces de cohé- sion pour former la structure agglomérée de la matière colorée et la régularité de la structure agglomérée peuvent être modifiées par l'agent accélérateur de décolora- tion Il en résulte que la structure régulièrement agglomérée de la matière colorée est détruite doucement et uniformément de sorte que la décoloration de la compo- sition colorante peut être accélérée. La composition colorante thermosensible réversible selon la présente invention comprend comme agent accélérateur de décoloration un composé organique qui est dispersé dans la structure agglomérée de la matière colorée sous la forme de très petits domaines ou de molécules dans l'état de développement de couleur et qui est capable d'abaisser la régularité de la structure agglomérée de la matière colorée pour induire facilement la destruction de la structure agglomérée dans le processus de décoloration. La structure agglomérée de la matière colorée peut être détruite pour induire la décoloration de la composition colorante en laissant fondre d'abord l'agent accélérateur de décoloration Ceci est la seconde fonction de l'agent accé- lérateur de décoloration à utiliser dans la présente invention. Lorsque la composition colorante thermosensible réversible comprend l'agent accélérateur de décoloration, la matière colorée qui est obtenue en chauf- fant la composition colorante à une température de début de développement de couleur, puis en refroidissant rapidement, a également une structure régulièrement agglomérée L'agent accélérateur de décoloration est dispersé dans la structure agglomérée de la matière colorée en y formant de très petits domaines. Dans le cas o le point de fusion de l'agent accélérateur de décolora- tion à utiliser dans la présente invention est inférieur à la température à laquelle on suppose que la composition colorante ne contenant pas l'agent accélérateur de décoloration provoque la décoloration, l'agent accélérateur de décoloration fond d'abord lorsque la composition colorante dans l'état de développement de couleur est chauffée La fusion de l'agent accélérateur de décoloration amorce la destruc- tion de la structure régulièrement agglomérée de la matière colorée Ensuite, le développateur de couleur se sépare de la matière colorée par cristallisation, de sorte que la composition colorante selon la présente invention est décolorée. La composition colorante thermosensible réversible selon la présente invention comprend comme agent accélérateur de décoloration un composé organique qui est dispersé dans la structure agglomérée de la matière colorée sous forme de très petits domaines dans l'état de développement de couleur et qui est il capable de fondre d'abord dans la matière colorée dans le processus de décolora- tion de manière à amorcer la destruction de la structure agglomérée de la matière colorée. A partir du mécanisme expliqué ci-dessus, la température de début de décoloration de la composition colorante peut être contrôlée par le point de fusion de l'agent accélérateur de décoloration que l'on y ajoute Le point de fusion de l'agent accélérateur de décoloration est celui obtenu à l'état dispersé dans la com- position colorante Dans ce cas, la décoloration peut être effectuée uniformément et rapidement et la densité de la composition colorante décolorée est abaissée de manière satisfaisante parce qu'il ne reste pas de portion colorée dans la composi- tion colorante, en comparaison avec la composition colorante sans l'agent accélé- rateur de décoloration, parce que l'agent accélérateur de décoloration est unifor- mément dispersé dans la matière colorée en y formant de très petits domaines. On suppose que les molécules de l'agent accélérateur de décoloration fondu activent le mouvement de la portion de structure à longue chaîne du déve- loppateur chromogène qui forme la structure agglomérée de la matière colorée En conséquence, la structure agglomérée de la matière colorée tend à être facilement détruite de sorte que le développateur chromogène se sépare de la matière colorée par cristallisation accélérée. On expliquera maintenant la troisième fonction de l'agent accélérateur de décoloration Lorsque la structure agglomérée de la matière colorée est détruite et que le développateur chromogène se sépare de la matière colorée par cristalli- sation à une température de début de décoloration, l'agent accélérateur de décolo- ration à utiliser dans la présente invention provoque la décoloration de la composi- tion colorante, servant de germes de cristallisation-du développateur chromogène. Dans ce cas, l'agent accélérateur de décoloration est également dispersé dans la matière colorée de structure régulièrement agglomérée sous la forme de très petits domaines Dans le cas o le point de fusion de l'agent accélérateur de déco- loration obtenu lorsqu'on le disperse dans la composition colorante est supérieur à la température de début de décoloration de la composition colorante sans l'agent accélérateur de décoloration, l'agent accélérateur de décoloration devient les germes de cristallisation et provoque la séparation et la cristallisation du dévelop- pateur chromogène dans le processus de décoloration La séparation et la cristal- lisation du développateur chromogène se déroulent uniformément et ensuite la décoloration est effectuée rapidement par l'addition de ce type d'agent accéléra- teur de décoloration En outre, comme l'agent accélérateur de décoloration est uniformément dispersé dans la matière colorée sous la forme de très petits domaines, le développateur chromogène se sépare et cristallise uniformément avec une densité élevée, de sorte que la densité à l'état décoloré est abaissée de manière satisfaisante par l'addition de l'agent accélérateur de décoloration. La composition colorante thermosensible réversible selon la présente invention comprend comme agent accélérateur de décoloration un composé organique qui est dispersé dans la structure agglomérée de la matière colorée sous la forme de très petits domaines dans l'état de développement de couleur et qui est capable de servir de germes de cristallisation lorsque la structure régulièrement agglomérée de la matière colorée est détruite et que le développateur chromogène se sépare de la matière colorée par cristallisation dans le processus de décoloration. La décoloration de la composition colorante selon la présente inven- tion est accélérée parce que l'agent accélérateur de décoloration remplit une ou plusieurs des fonctions ci-dessus En particulier, la plupart des agents accéléra- teurs de décoloration à utiliser dans la présente invention peuvent remplir la première fonction dans la composition colorante En conséquence, lorsque l'on choisit et l'on ajoute à la composition colorante l'agent accélérateur de décolora- tion qui peut remplir la seconde fonction, la décoloration de la composition colo- rante est accélérée à cause de la combinaison de la première fonction et de la seconde fonction Lorsque l'on ajoute à la composition colorante l'agent accéléra- teur de décoloration ayant potentiellement la troisième fonction, la combinaison de la première fonction et de la troisième fonction provoque la décoloration de la composition colorante. Dans la présente invention, la décoloration de la composition colo- rante peut être accélérée à cause de l'agent accélérateur de décoloration Accélérer la décoloration est spécifiquement pour abaisser la température de début de décoloration, abaisser la densité à l'état décoloré, mettre en oeuvre la décoloration uniforme et augmenter la vitesse de décoloration, facteurs qui sont tous importants pour la composition colorante thermosensible réversible selon la présente invention Par exemple, un abaissement de la température de début de décoloration d'une composition colorante permet d'augmenter l'intervalle de température de décoloration exprimé par la différence entre la température de début de développement chromogène et la température de début de décoloration Lorsque cette composition colorante est utilisée dans un milieu d'enregistrement thermo- sensible par coloration réversible, l'intervalle de températures admissible réglé dansun appareil pour décolorer la composition colorante peut être élargi En outre, la diminution de la densité à l'état décoloré et l'amélioration de la décoloration uniforme sont directement liées à l'amélioration de la qualité d'image obtenue dans le milieu d'enregistrement thermosensible par coloration réversible En outre il est essentiel d'augmenter la vitesse de décoloration pour effectuer rapidement le processus de formation et d'effacement d'image Donc, les propriétés de décolora- tion de la composition colorante thermosensible réversible selon la présente invention sont améliorées par les avantages mentionnés ci-dessus de l'agent accé- lérateur de décoloration. Il est préférable que l'agent accélérateur de décoloration à utiliser dans la présente invention soit uniformément dispersé dans la structure régulièrement agglomérée de la matière colorée sous la forme de très petits domaines Cet état dispersé de l'agent accélérateur de décoloration peut facilement être obtenu lors- que la composition colorante de la présente invention est fondue, puis rapidement refroidie En conséquence il est préférable d'utiliser un agent accélérateur de déco- loration ayant un point de fusion inférieur à la température à laquelle l'agent colo- rant et le développateur chromogène dans la composition colorante sont fondus pour mettre en oeuvre une réaction colorée. L'agent accélérateur de décoloration remplit les fonctions citées ci- dessus non seulement dans la composition colorante qui comprend un développa- teur chromogène à structure à longue chaîne et peut maintenir l'état de développe- ment de couleur en conservant la structure régulièrement agglomérée de la matière colorée, mais également dans la composition colorante dans laquelle le développa- teur chromogène se sépare facilement de la matière colorée par cristallisation à cause de la faible force de cohésion entre le développateur chromogène et l'agent colorant Dans ce dernier cas, on considère que l'agent accélérateur de décolora- tion est fondu avec l'application de chaleur à la composition colorante dans le processus de décoloration pour inactiver le mouvement moléculaire de la compo- sition de couleur, ou bien agit comme germes de cristallisation du développateur chromogène L'agent accélérateur de décoloration à utiliser dans la présente invention peut être appliqué à diverses compositions colorantes thermosensibles réversibles comprenant le développateur chromogène et l'agent colorant. Le développateur chromogène utilisé dans la composition colorante thermosensible réversible selon la présente invention n'a pas seulement une struc- ture moléculaire capable d'induire la formation de couleur dans l'agent colorant, mais également un reste à longue chaîne dans sa molécule qui règle la cohésion entre ses molécules. Des exemples représentatifs de développateurs chromogènes préfé- rables à utiliser dans la présente invention comprennent des acides phosphoniques organiques, des acides carboxyliques aliphatiques et des composés phénoliques, ayant chacun un groupe alkyle ou alcényle à chaîne droite ou ramifiée en C 12 ou plus. Plus particulièrement, on peut utiliser de préférence dans la présente invention des acides phosphoniques organiques représentés par la formule générale (D: Rl-PO(OH)2 ( 1 dans laquelle R 1 représente un groupe alkyle ou alcényle à chamne droite ou ramifiée en C 12 ou plus. Des exemples spécifiques d'acides phosphoniques organiques de formule générale (I) sont les suivants: acide dodécylphosphonique, acide tétradécylphosphonique, acide hexadécyl- phosphonique, acide octadécylphosphonique, acide eicosylphosphonique, acide docosylphosphonique, acide tétracosylphosphonique, acide hexacosylphospho- * nique et acide octacosylphosphonique. Comme acides carboxyliques aliphatiques à utiliser dans le dévelop- pateur chromogène, on peut utiliser les acides a-hydroxycarboxyliques représen- tés par la formule générale (II) suivante: R 2 -CH(OH)-COOH (I) dans laquelle R 2 représente un groupe alkyle ou alcényle à chaîne droite ou rami- fiée en C 12 ou plus. Des exemples spécifiques d'acides cc-hydroxycarboxyliques de formule générale (II) sont les suivants: acide a-hydroxydécanoique, acide ac-hydroxytétradécanoïque, acide ca- hydroxyhexadécanoique, acide at-hydroxyoctadécanoique, acide ca- hydroxypentadécanoïque, acide a-hydroxyeicosanoique, acide at-hydroxydo- cosanoïque, acide ac-hydroxytétracosano Yque, acide acthydroxyhexacosano'que et acide cc-hydroxyoctacosanoique. En outre, comme acides carboxyliques aliphatiques à utiliser dans le développateur chromogène, on peut utiliser des composés halogénés ayant un groupe alkyle ou alcényle à chaîne droite ou ramifiée en C 12 ou plus, l'halogène étant lié à au moins un atome de carbone en position ct ou en position l 5 du composé. Des exemples spécifiques de ces composés halogénés sont les sui- vants: acide 2-bromohexadécanoique, acide 2-bromoheptadécanoique, acide 2bromooctadécanoique, acide 2-bromoeicosanolique, acide 2bromodocosanoique, acide 2-bromotétracosanoique, acide 3-bromooctadécanoique, acide 3-bromo- eicosanoique, acide 2,3-dibromooctadécanoique, acide 2fluorododécanoique, acide 2-fluorotétradécanoique, acide 2-fluorohexadécanoique, acide 2fluoro- octadécanoique, acide 2-fluoroeicosanoique, acide 2-fluorodocosanoique, acide 2-iodohexadécanoique, acide 2-iodooctadécanoïque, acide 3-iodohexa- décanolique, acide 3-iodooctadécanoique et acide perfluorooctadécanoique. Comme acide carboxylique aliphatique à utiliser dans le développa- teur chromogène, on peut utiliser des composés ayant un groupe alkyle ou alcényle à chaîne droite ou ramifiée en C 12 ou plus, comprenant un groupe oxo formé sur au moins un atome de carbone dans la position a, l ou y de l'acide carboxylique aliphatique. Des exemples spécifiques de ces composés sont les suivants: acide 2-oxododécanoique, acide 2-oxotétradécano'que, acide 2-oxohexadéca- noique, acide 2-oxooctadécano Ique, acide 2-oxoeicosanoique, acide 2oxotétra- cosanoique, acide 3-oxododécanoique, acide 3-oxotétradécanoique, acide 3- oxohexadécanoïque, acide 3-oxooctadécanoique, acide 3-oxoeicosanoique, acide 3-oxotétracosanoique, acide 4-oxohexadécanoique, acide 4oxooctadécanoique et acide 4-oxodocosanoïque. Comme acides carboxyliques aliphatiques à utiliser dans le développa- reur chromogène, on peut utiliser des diacides représentés par la formule générale (III) suivante: R 3-Xp-CH-COOH 5 H 2-COOH (III) dans laquelle R 3 représente un groupe alkyle ou alcényle à chaîne droite ou ramifiée en C 12 ou plus, X représente un atome d'oxygène ou de soufre et p est égal à 1 ou 2. Des exemples spécifiques de diacides de formule (III) sont les sui- vants: acide dodécylmalique, acide tétradécylmalique, acide hexadécylmalique, acide octadécylmalique, acide eicosylmalique, acide docosylmalique, acide tétra- cosylmalique, acide dodécylthiomalique, acide tétradécylthiomalique, acide hexa- décylthiomalique, acide octadécylthiomalique, acide eicosylthiomalique, acide docosylthiomalique, acide tétracosylthiomalique, acide dodécyldithiomalique, acide tétradécyldithiomalique, acide hexadécyldithiomalique, acide octadécyl- thiomalique, acide eicosyldithiomalique, acide docosyldithiomalique et acide tétracosyldithiomalique. Comme acides carboxyliques aliphatiques à utiliser dans le dévelop- pateur chromogène, on peut utiliser des diacides de formule générale (IV) sui- vante: R 5-C-COOH R 6-C-COOH (IV) dans laquelle R 4, R 5 et R 6 représentent chacun un atome d'hydrogène, un groupe alkyle ou un groupe alcényle, l'un au moins des restes R 4, R 5 et R 6 étant un groupe alkyle ou alcényle à chaîne droite ou ramifiée en C 12 ou plus. Des exemples spécifiques des diacides de formule (IV) sont les sui- vants:acide dodécylbutanedioique, acide tridécylbutanedioïque, acide tétradécyl- butanedioique, acide pentadécylbutanedioique, acide octadécylbutanedioique, acide eicosylbutanedioique, acide docosylbutanedioique, acide 2,3dihexadécyl- butanediolique, acide 2,3-dioctadécylbutanedioique, acide 2-méthyl-3dodécyl- butanedioique, acide 2-méthyl-3-tétradécylbutanedioique, acide 2-méthyl3- hexadécylbutanedioique, acide 2-éthyl-3-dodécylbutanedioique, acide 2propyl- 3-décylbutanedioique, acide 2-octyl-3-hexadécylbutanedioique et 2tétradécyl- 3-octadécylbutanedioique. Comme acides carboxyliques aliphatiques à utiliser dans le développa- teur chromogène, on peut utiliser des diacides de formule générale (V) suivante: R 7,COOH C (V) R 8 COOH dans laquelle R 7 et R 8 représentent chacun l'hydrogène, un groupe alkyle ou un groupe alcényle, l'un au moins des restes R 7 et R 8 étant un groupe alkyle ou alcé- nyle à chaîne droite ou ramifiée en C 12 ou plus. Des exemples spécifiques des diacides de formule (V) sont les sui- vants: acide dodécylmalonique, acide tétradécylmalonique, acide hexadécyl- malonique, acide octadécylmalonique, acide eicosylmalonique, acide docosyl- malonique, acide tétracosylmalonique, acide didodécylmalonique, acide ditétra- décylmalonique, acide dihexadécylmalonique, acide dioctadécylmalonique, acide dieicosylmalonique, acide didocosylmalonique, acide méthyloctadécylmalonique, acide méthyleicosylmalonique, acide méthyldocosylmalonique, acide méthyl- tétracosylmalonique, acide éthyloctadécylmalonique, acide éthyleicosylmalo- nique, acide éthyldocosylmalonique et acide éthyltétracosylmalonique. Comme acides carboxyliques aliphatiques à utiliser dans le dévelop- pateur chromogène,on peut utiliser les diacides de formule générale (VI) suivante: (CH 2)n COOH R 9 -CH (VI) (CH 2)m COOH dans laquelle R 9 représente un groupe alkyle ou un groupe alcényle à chaîne droite ou ramifiée en C 12 ou plus; et N est égal à O ou 1, m est un entier de 1 à 3 et lorsque N est égal à 0, m est égal à 2 ou 3, tandis que lorsque N est égal à 1, m est égal à 1 ou 2. Des exemples spécifiques des diacides de formule générale (VI) sont les suivants: acide 2-dodécyl-pentanediolque, acide 2-hexadécyl-pentane- diolique, acide 2-octadécyl-pentanediolque, acide 2-eicosylpentanedioique, acide 2-docosyl-pentanedioique, acide 2-dodécyl-hexanediolque, acide 2- pentadécyl-hexanediolque, acide 2-octadécyl-hexanediolique, acide 2eicosyl- hexanedioique et acide 2-docosyl-hexanediolique. Dans la présente invention, comme acides carboxyliques aliphatiques à utiliser dans le développateur chromogène, on peut aussi utiliser des triacides tels qu'un acide citrique acylé par un acide aliphatique à longue chaîne Des exemples de ces composés sont les suivants: O CH 2 COOH Il I CH 3 (CH 2) 14 C-O-C-COOH CH 2 COOH O CH 2 COOH Il I CH 3 (CH 2) 16 C-O-C-COOH CH 2 COOH O CH 2 COOH Il I CH 3 (CH 2)18 C-0-C-COOH CH 2 COOH En outre, dans la présente invention, comme composés phénoliques à utiliser dans le développateur chromogène, on peut utiliser des composés repré- sentés par la formule générale (VII) suivante: (HO) y_ R 10 (VII) dans laquelle Y représente -S-, -O-, -CONH ou -COO-; R 10 représente un groupe alkyle ou alcényle à chaîne droite ou ramifiée en C 12 ou plus; et N est un entier de 1 à 3. Des exemples spécifiques de composés phénoliques représentés par la formule (VII) sont les suivants: p-(dodécylthio)phénol, p-(tétradécylthio)phénol, p-(hexadécylthio)phénol, p- (octadécylthio)phénol, p-(eicosylthio)phénol, p-(docosylthio)phénol, p(tétra- cosylthio)phénol, p-(dodécyloxy)phénol, p-(tétradécyloxy)phénol, p(hexadécyl- oxy)phénol, p-(octadécyloxy)phénol, p-(eicosyloxy)phénol, p-(docosyloxy)- phénol, p-(tétracosyloxy)phénol, p-dodécylcarbamoylphénol, ptétradécylcar- bamoylphénol, p-hexadécylcarbamoylphénol, p-octadécylcarbamoylphénol, p- eicosylcarbamoylphénol, p-docosylcarbamoylphénol, p-tétracosylcarbamoyl- phénol, gallate d'hexadécyle, gallate d'octadécyle, gallate d'eicosyle, gallate de docosyle et gallate de tétracosyle. La composition colorante thermosensible réversible de la présente invention comprend comme constituants principaux le développateur chromogène cité ci-dessus et un agent colorant Comme agents colorants à utiliser dans la pré- sente invention, on peut utiliser les composés donneur d'électrons suivants Ces agents colorants sont incolores ou faiblement colorés avant que la formation de couleur y soit amorcée Des exemples de ces composés sont les dérivés de tri- phénylméthanephtalide, les dérivés de fluorane, les dérivés de phénothiazine, les dérivés leuco d'auramine et les dérivés d'indolinophtalide. Comme agents colorants préférables à utiliser dans la présente inven- tion, on peut utiliser les composés représentés par les formules générales (VIII) et (IX) suivantes: Rll 0 R 13 C R (VIII) 1 o R 1 13 '"'N-àO(IX) c O 151 \ i 11 O gène ou d'halogène ou un groupe alkyle ou alcoxy en CR 13 ou C 2; et R 14 repré- O (x dans lesquelles R 1 reprsente un atome d'hydrogu d'halogène ou un groupe méalkthyle eo un C 1-groupe C 4; R'2 représente un groupe alkyle en C 1-C 6, un groupe cyclohexyle ou un groupe phényle qui peut porter un substituant; R 13 représente un atome d'hydro- gène ou d'halogène ou un groupe alkyle ou alcoxy en C 1 ou C 2; et R'4 repré- sente un atome d'hydrogène ou d'halogène ou un groupe méthyle ou un groupe amino qui peut porter un substituant. Des exemples de substituants pour le groupe phényle sont les groupes alkyles tels que méthyle et éthyle; les groupes alcoxy tels que méthoxy et éthoxy; et les halogènes. Des exemples de substituants pour le groupe amino sont un groupe alkyle, un groupe aryle qui peut porter un substituant et un groupe aralkyle qui peut porter un substituant Les substituants pour le groupe aryle ou le groupe aral- kyle peuvent être choisis parmi un halogène, un groupe alkyle et un groupe alcoxy. Des exemples spécifiques de ces agents colorants sont les suivants: 3cyclohexylamino-6-chlorofluorane, 3-diméthylamino-5,7-diméthylfluorane, 3-diméthylamino-7-chlorofluorane, 3-diéthylamino-6-méthyl-7-chlorofluo- rane, 3-diéthylamino-6-méthyl-7-( 2 ',4 '-diméthylphényl)aminofluorane, 3-(N- méthyl-N-cyclohexyl)amino-6-méthyl-7-phénylaminofluorane, 3-(N-propyl- N-méthyl)amino-6-méthyl-7-phénylaminofluorane, 3-diéthylamino-6- méthyl-7-phénylaminofluorane, 3-dibutylamino-6-méthyl-7-phénylamino- fluorane, 3-(N-n-propyl-N-isopropyl)amino-6-méthyl-7-phénylamino- fluorane, 3-(N-éthyl-N-sec-butyl)amino-6-méthyl-7-phénylaminofluorane, 3- diéthylamino-7-(m-trifluorométhylphényl)aminofluorane, 3-(N-n-amyl-N- éthyl)amino-6-méthyl-7-phénylaminofluorane, 3-n-octylamino-7-(p-chloro- phényl)aminofluorane, 3-n-palmitylamino-7-(p-chlorophényl)aminofluorane, 3-di-n-octylamino-7-(p-chlorophényl)aminofluorane, 3-(N-n-amyl-N-n- butyl)amino-7-(p-méthylcarbonylphényl)aminofluorane, 3-diéthylamino-6- méthyl-7-chlorofluorane et 3-(N-éthyl-N-n-hexyl)amino-7-phénylamino- fluorane. Des exemples spécifiques d'autres agents colorants sont les suivants 3,3-bis(p-diméthylaminophényl)-phtalide, 3,3-bis(p-diméthylaminophényl)6- diméthylaminophtalide (ou lactone du violet cristal), 3,3-bis(p- dimnéthylaminophényl)-6-diéthylaminophtalide, 3,3-bis(p-diméthylamino- phényl)-6-chlorophtalide, 3,3-bis(p-dibutylaminophényl)phtalide, 3-(N-p- tolyl-N-éthylamino)-6-méthyl-7-anilinofluorane, 3-pyrrolidino-6-méthyl-7- anilinofluorane, 2-lN-( 3 '-trifluorométhylphényl)aminol-6- diéthylamino- fluorane, lactame de l'acide 2-l 3,6-bis(diéthylamino)-6-(ochloroanilino)- xanthylbenzoiquel, 3-diéthylamino-6-méthyl-7-(m-trichlorométhylanilino)- fluorane, 3-diéthylamino-7-(o-chloroanilino)fluorane, 3-dibutylamino-7(o- chloroanilino)fluorane, 3-N-méthyl-N-amylamino-6-méthyl-7-anilinofluo- rane, 3-N-méthyl-N-cyclohexylamino-6-méthyl-7-anilinofluorane, 3-diéthyl- amino-6-méthyl-7-anilinofluorane, 3-(N,N-diéthylamino)-5-méthyl-7-(N,N- dibenzylamino)fluorane, benzoyl-leuco du bleu de méthylène, 6 '-chloro-8 '- méthoxy-benzoindolino-spiropyranne, 6 '-bromo-2 '-méthoxy-benzoindolino- spiropyranne, 3-( 2 '-hydroxy-4 '-diméthoxyaminophényl)-3-( 2 '-méthoxy- 5 '- chlorophényl)phtalide, 3-( 2 '-hydroxy-4 '-diméthylaminophényl)-3-( 2 '- méthoxy-5 '-nitrophényl)phtalide, 3-( 2 '-hydroxy-4 'diéthylaminophényl)-3- ( 2 '-méthoxy-5 '-méthylphényl)phtalide, 3-( 2 '-méthoxy-4 'diméthylamino- phényl)-3-( 2 '-hydroxy-4 '-chloro-5 '-méthoxyphényl)phtalide, 3morpholino- 7-(N-propyl-trifluorométhylaniline)fluorane, 3-diéthylamino-5-chloro-7(N- benzyl-trifluorométhylanilino)fluorane, 3-pyrrolidino-7-(di-pchlorophényl)- méthylaminofluorane, 3-diéthylamino-5-chloro-7-(ct-phényléthylamino)- fluorane, 3-(N-éthyl-p-toluidino)-7-(ct-phényléthylamino)fluorane, 3diéthyl- amino-7-(o-méthoxycarbonylphénylamino)fluorane, 3-diéthylamino-5- méthyl-7-(ct-ph 6 nyléthylamino)fluorane, 3-diéthylamino-7pipéridinofluorane, 3-(N-méthyl-N-isopropylamino)-6-méthyl-7-anilinofluorane, 3,6-bis- (diméthylamino)fluoronespiro( 9,3 ')-6 '-diméthylaminophtalide, 3-(Nbenzyl-N- cyclohexylamino)-5,6-benzo-7-ct-naphtylamino-4 '-bromofluorane, 3diéthyl- amino-6-chloro-7-anilinofluorane, 3-N-éthyl-N-( 2-éthoxypropyl)amino-6- méthyl-7-anilino-fluorane, 3-N-éthyl-N-tétrahydrofurfurilamino-6-méthyl- 7-anilino-fluorane, 3-diéthylamino-6-méthyl-7-mesidino-4 ',5 'benzofluorane, 3-N-méthyl-N-isobutyl-6-méthyl-7-anilinofluorane, 3-N-éthyl-N-isoamyl- 6-méthyl-7-anilinofluorane, 3-diéthylamino-6-méthyl-7-( 2 ',4 '- diméthyl- anilino)fluorane, 3,3-bis(p-diméthylaminophényl)-6-chlorophtalide, 3cyclo- hexylamino-6-chlorofluorane, 3-cyclohexylamino-6-bromofluroane, 3diéthyl- amino-7-chlorofluorane, 3-diéthylamino-7-bromofluorane, 3-dipropylamino- 7-chlorofluorane, 3-diéthylamino-6-chloro-7-phénylamino-fluorane, 3pyrro- lidino-6-chloro-7-phénylamino-fluorane, 3-diéthylamino-6-chloro-7-(m- trifluorométhylphényl)amino-fluorane, 3-cyclohexylamino-6-chloro-7-(o- chlorophényl)amino-fluorane, 3-diéthylamino-6-chloro-7-( 2 ',3 'dichloro- phényl)amino-fluorane, 3-diéthylamino-6-méthyl-7-chlorofluorane, 3dibutyl- amino-6-chloro-7-éthoxyéthylamino-fluorane, 3-diéthylamino-7-(o-chloro- phényl)amino-fluorane, 3-diéthylamino-7-(o-bromophényl)amino-fluorane, 3- dibutylamino-7-(o-fluorophényl)amino-fluorane, 3-( 2 '-méthoxy-4 'diméthyl- aminophényl)-3-( 2 '-hydroxy-4 '-chloro-5 '-chlorophényl)phtalide, 3-( 2 '- hydroxy-4 '-diméthylaminophényl)-3-( 2 '-méthoxy-5 'chlorophényl)phtalide, lactate d'acide 2-l 3 ? 6-bis(diéthylamino)l-9-(o-chlorophényl)aminoxanthyl- benzoique, 3-N-éthyl-N-isoamylamino-7-chlorofluorane, 3-diéthylamino-6- méthyl-7-m-trifluorométhylanilinofluorane, 3-pyrrolidino-6-méthyl-7-m- trifluorométhylanilinofluorane, 3-(N-cyclohexyl-N-méthyl)amino-6-méthyl- 7-m-trifluorométhylanilinofluorane, 3-morpholino-7-(N-n-propyl-N-m- trifluorométhylphényl)amino-fluorane, 3-(N-méthyl-N-phénylamino)-7- amino-fluorane, 3-(N-éthyl-N-phénylamino)-7-amino-fluorane, 3-(N- propyl-N-phénylamino)-7-amino-fluorane, 3-lN-méthyl-N-(p-méthyl- phényl)aminol-7-amino-fluorane, 3-lN-éthyl-N-(p-méthylphényl)aminol-7- amino-fluorane, 3-lN-propyl-N-(p-méthylphényl)aminol-7-amino-fluorane, 3-lN-méthyl-N-(p-éthylphényl)aminol-7-amino-fluorane, 3-lN-éthyl-N-(p- éthylphényl)aminol-7-amino-fluorane, 3-lN-propyl-N-(p-éthylphényl)- aminol-7-amino-fluorane, 3-lN-méthyl-N-( 2 ',4 '-diméthylphényl)aminol- 7- amino-fluorane, 3-lN-éthyl-N-( 2 ',4 '-diméthylphényl)aminol-7-amino- fluorane, 3-lN-propyl-N-( 2 ',4 '-diméthylphényl)aminol-7-amino-fluorane, 3- lN-méthyl-N-(p-chlorophényl)aminol-7-amino-fluorane, 3-lN-éthyl-N-(p- chlorophényl)aminol-7-amino-fluorane, 3-lN-propyl-N-(p-chlorophényl)- aminol-7-amino-fluorane, 3-(N-méthyl-N-phénylamino)-7-méthylamino- fluorane, 3-(N-éthyl-N-phénylamino)-7-méthylamino-fluorane, 3-(N-propyl- N-phénylamino)-7-méthylamino-fluorane, 3-lN-méthyl-N-(p-méthyl- phényl)aminol-7-éthylamino-fluorane, 3-lN-éthyl-N-(p-méthylphényl)- aminol-7-benzylamino-fluorane, 3-lN-méthyl-N-( 2 ',4 '-diméthylphényl)- aminol-7-méthylaminofluorane, 3-lN-éthyl-N-( 2 ',4 'diméthylphényl)aminol- 7-éthylamino-fluorane, 3-lN-méthyl-N-( 2 ',4 '-diméthylphényl)aminol-7- benzylamino-fluorane, 3-lN-éthyl-N-( 2 ',4 '-diméthylphényl)aminol-7benzyl- amino-fluorane, 3-(N-méthyl-N-phénylamino)-7-diméthylamino-fluorane, 3- (N-éthyl-N-phénylamino)-7-diméthylamino-fluorane, 3-lN-méthyl-N-(p- méthylphényl)aminol-7-diéthylamino-fluorane, 3-lN-éthyl-N-(p-méthyl- phényl)aminol-7-diéthylamino-fluoroane, 3-(N-méthyl-N-phénylamino)-7- dipropylaminofluorane, 3-(N-éthyl-N-phénylamino)-7-dipropylaminofluorane, 3-lN-méthyl-N-(p-méthyphényl)aminol-7-dibenzylamino-fluorane, 3-lN- éthyl-N-(p-méthylphényl)aminol-7-dibenzylamino-fluorane, 3-lN-éthyl-N- (p-méthylphényl)aminol-7-di(p-méthylbenzyl)amino-fluorane, 3-lN-méthyl- N-(p-méthylphényl)aminol-7-acétylamino-fluorane, 3-lN-éthyl-N-(p- méthylphényl)aminol-7-benzoylamino-fluorane, 3-lN-méthyl-N-(p-méthyl- phényl)aminol-7-(o-méthoxybenzoyl)amino-fluorane, 3-lN-éthyl-N-(p- méthylphényl)aminol-6-méthyl-7-phénylamino-fluorane, 3-lN-rnéthyl-N-(p- méthylphényl)aminol-6-méthyl-7-phénylamino-fluorane, 3-lN-méthyl-N-(p- méthylphényl)aminol-6-tert-butyl-7-(p-méthylphényl)amino-fluorane, 3-(N- éthyl-N-phénylamino)-6-méthyl-7-lN-éthyl-N-(p-méthylphényl)aminol- fluorane, 3-lN-propyl-N-(p-méthylphényl)aminol-6-méthyl-7-lN-méthyl- N-(p-méthylphényl)aminol-fluorane, 3-lN-éthyl-N-(p-méthylphényl)aminol- -méthyl-7-benzylamino-fluorane, 3-lN-éthyl-N-(p-méthylphényl)aminol- 5-chloro-7-dibenzylamino-fluorane, 3-lN-méthyl-N-(p-méthylphényl)- aminol-5-méthoxy-7-dibenzylamino-fluorane, 3-lN-éthyl-N-(p-méthyl- phényl)aminol-6-méthyl-fluorane, 3-lN-éthyl-N-(p-méthylphényl)aminol-5- méthoxy-fluorane, 3-diéthylamino-7,8-benzofluorane, 3-(N-éthyl-N-iso- amylamino)-7,8-benzofluorane, 3-(N-éthyl-N-n-octylamino)-7,8-benzo- fluorane, 3-N,N-dibutylamino-7,8-benzofluorane, 3-(N-méthyl-N-cyclo- hexylamino)-7,8-benzofluorane, 3-(N-éthyl-N-p-méthylphénylamino)-7,8- benzofluorane, 3-N,N-diallylamino-7,8-benzofluorane et 3-(N-éthoxyéthylN- *éthylamino)-7,8-benzofluorane. Dans la présente invention, on peut utiliser comme agents accéléra- teurs de décoloration divers composés organiques de bas point de fusion et de haut point de fusion. Des exemples d'agents accélérateurs de décoloration à utiliser dans la présente invention comprennent des acides gras, des dérivés d'acides gras, des sels métalliques d'acides gras, des cires, des graisses et huiles, des alcools supérieurs, des esters phosphoriques, des esters benzoïques, des esters phtaliques, des esters d'hydroxyacides, des huiles de silicones, des composés à cristaux liquides et des agents tensioactifs Des exemples de chaque groupe sont les suivants. ( 1) Acides gras, dérivés d'acides gras et sels métalliques d'acides gras Des exemples d'acides gras utilisés comme agents accélérateurs de décoloration pour la présente invention sont les monoacides insaturés ou saturés et les polyacides insaturés ou saturés tels que les diacides. Par exemple, on peut utiliser des acides gras saturés tels qu'acide décanoique, acide undécanoique, acide dodécanoique, acide tridécanoique, acide tétradécanoïque, acide pentadécanoique, acide hexadécanoique, acide hepta- décanoique, acide octadécanoique, acide nonadécanoique, acide eicosanoique, acide docosanoique, acide tétracosano'que, acide hexacosanoique et acide octa- cosanoique; des acides gras insaturés tels qu'acide oléique, acide éla dique, acide linoléique, acide sorbique et acide stéarolique; et des diacides tels qu'acide dodécanedioique, acide tétradécanedioique, acide hexadécanedioique et acide octadécanedioique. Des exemples de dérivés d'acides gras comprennent des esters d'acides gras et des monoalcools ou polyalcools, des amides, des anilides, des hydrazines, des uréides et des anhydrides d'acides gras. Des exemples spécifiques d'esters d'acides gras à utiliser dans la pré- sente invention sont les esters de méthyle, d'éthyle, de propyle, de butyle, d'hexyle, d'octyle, de décyle, de dodécyle, de tétradécyle, d'hexadécyle, d'octadécyle, d'eicosyle et de cholestérol des acides gras cités ci-dessus. Des exemples spécifiques d'esters d'acides gras de polyalcools com- prennent les monoglycérides, diglycérides et triglycérides des acides gras cités ci- dessus. Des exemples des sels métalliques d'acides gras sont les sels de sodium, potassium, calcium, magnésium, zinc, fer, nickel et cuivre des acides gras cités ci-desssus. ( 2) Cires, graisses et huiles Des exemples de cires à utiliser dans l'agent accélérateur de décolo- ration sont les cires végétales telles que cire de candélilla, cire de carnauba, cire de riz et cire du Japon; les cires animales telles que cire d'abeilles et blanc de baleine; les cires minérales telles que cire de lignite, ozokérite et cérésine; les cires du pétrole telles que cire de paraffine, cire microcristalline et pétrolatum; et les cires synthétiques telles que cire de Fischer-Tropsch, cire de polyéthylène, cire de polypropylène, cire modifiée, amide stéarique et phtalimide. Des exemples de paraffines sont les n-alcanes tels que tétracosane, pentacosane, hexacosane, heptacosane, octacosane, nonacosane, triacontane, dotriacontane, tétratriacontane, hexatriacontane, octatriacontane, tétracontane; et les paraffines contenant ces n-alcanes comme constituants principaux. Des exemples de graisses et d'huiles sont l'huile de soja, l'huile de noix de coco, l'huile de lin, la lanoline, l'huile de graines de coton, l'huile de colza, l'huile de ricin, l'huile de baleine, le suif de boeuf et l'huile durcie. ( 3) Alcools supérieurs Des exemples des alcools supérieurs sont les suivants: alcool tridé- cylique, alcool tétradécylique, alcool pentadécylique, alcool hexadécylique, alcool heptadécylique, alcool octadécylique, alcool nonadécylique, alcool eicosylique, phytol, alcool cérylique et mélissique. ( 4) Esters phosphoriques, esters benzoïques, esters phtaliques et esters d'hydroxy-acides Des exemples d'esters phosphoriques sont les phosphates de tributyle, de tri-2-éthylhexyle, de triphényle et de tricrésyle. Des exemples d'esters benzoiques sont les benzoates de méthyle, d'éthyle et de butyle. Des exemples d'esters phtaliques sont les suivants: phtalate de diméthyle, phtalate de diéthyle, phtalate de diheptyle, phtalate de di-n- octyle, phtalate de di-2-éthylhexyle, phtalate de diisononyle, phtalate d'octyle et de décyle, phtalate de diisodécyle et phtalate de butyle et de benzyle. Des exemples d'esters d'hydroxyacides sont l'acétylricinoléate de méthyle, l'acétylricinoléate de butyle, le butylglycolate de butylphtalyle et l'acé- tyle citrate de tributyle. ( 5) Huiles de silicones Dans la présente invention, on peut utiliser comme agent accélérateur de décoloration les huiles de silicones connues classiques dans la composition colorante thermosensible réversible. Des exemples spécifiques d'huile de silicone sont l'huile de diméthyl- silicone, l'huile de méthylphénylsilicone, les huiles de silicones modifiées par des groupes alkyles, les huiles de silicones modifiées par des polyéthers, les huiles de silicones modifiées par les alcools, les huiles de silicones fluorées, les huiles de silicones modifiées par des groupes amino, les huiles de silicones modifiées par des groupes époxy, les huiles de silicones modifiées par des groupes carboxyles et les huiles de silicones à groupes réactifs terminaux. ( 6) Composés à cristaux liquides Les composés à cristaux liquides utilisés comme agent accélérateur de décoloration dans la présente invention peuvent être choisis parmi les composés à cristaux liquides connus classiques du type nématique, du type cholestérique et du type smectique En particulier, on peut utiliser des bases de Schiff, des composés azoiques, des composés azoxy, des esters benzoïques, des dérivés de biphényle, des dérivés de phénylcyclohexane, des dérivés de pyrimidine, des dérivés de dioxanne, des dérivés de cholestéryle et des dérivés de terphényle. ( 7) Agents tensioactifs Dans la présente invention, on peut utiliser comme agent accélérateur de décoloration des agents tensioactifs du commerce Les agents tensioactifs anioniques, cationiques, non ioniques et amphotères du commerce peuvent être utilisés seuls ou en combinaison Des exemples spécifiques d'agents tensioactifs du commerce à utiliser dans la présente invention sont les suivants: "Spamine" (marque déposée), fabriqué par Miyoshi Oil & Fat Co, Ltd, "Neopelex" (marque déposée), fabriqué par Kao Corporation, "Penestroll" (marque déposée), fabriqué par Tokai Ind Co, Ltd, "Sofnon" (marque déposée), fabriqué par Toho Chemical Industry Co, Ltd, "Softamine" (marque déposée), fabriqué par Chukyo Yushi Co, Ltd, "Softex KV" (marque déposée), fabriqué par Kao Corporation, "Lightfix" (marque déposée), fabriqué par Kyoeisha Chemical Co, Ltd, "Emurocks" (marque déposée), fabriqué par Yoshimura Oil Chemistry Co, Ltd, "Lipanol" (marque déposée), fabriqué par Lion Co, Ltd et "Lipomine SA" (marque déposée), fabriqué par Lion Co, Ltd. L'agent accélérateur de décoloration contenu dans la composition colorante thermosensible réversible selon la présente invention n'est pas limité aux composés cités précédemment et on peut aussi utiliser comme agent accélérateur de décoloration divers composés tels que plastifiants pour polymères et substances servant de germes de cristallisation. Des exemples spécifiques de substances servant de germes de cris- tallisation sont les dibenzylidènesorbitols tels que p-méthyldibenzylidène- sorbitol, diméthydibenzylidènesorbitolset p-éthyldibenzylidènesorbitol; les con- densats de D-sorbitol et de benzaldéhyde; et les amides d'acides gras supérieurs. Les composés cités précédemment peuvent être utilisés seuls ou en combinaison comme agent accélérateur de décoloration à utiliser dans la présente invention En outre, il est préférable que la quantité d'agent accélérateur de déco- loration contenue dans la composition colorante de la présente invention soit dans l'intervalle de 0,5 à 50 % du poids total du développateur chromogène Lorsque la quantité de l'agent accélérateur de décoloration est dans la gamme ci-dessus, on peut obtenir un effet accélérateur de décoloration satisfaisant et l'état de dévelop- pement de couleur peut être maintenu suffisamment pour l'utilisation pratique. Dans la présente invention, il est préférable que le composé contenu comme agent accélérateur de décoloration dans la composition colorante thermo- sensible réversible soit dispersé dans la composition colorante dans l'état de développement de couleur, en y formant de très petits domaines, lorsqu'il est fondu avec le développateur chromogène et l'agent colorant par application de chaleur à une température de début de développement de couleur et ensuite rapidement refroidi Afin d'obtenir cet état dispersé, il est préférable d'utiliser comme agent accélérateur de décoloration un composé ayant la structure à longue chaîne dans sa molécule ainsi que le développateur chromogène Plus particulièrement, le composé ayant dans sa molécule une chaîne d'hydrocarbure saturé en Clo ou plus est approprié pour l'agent accélérateur de décoloration à utiliser dans la présente invention. Dans la composition colorante thermosensible réversible de la pré- sente invention, l'agent colorant peut être utilisé avec le développateur chromogène dans un rapport approprié dépendant des propriétés physiques de chaque composé utilisé Il est préférable que le rapport molaire de l'agent colorant au développa- teur chromogène soit dans l'intervalle de ( 1: 1) à ( 1: 20) et de préférence de ( 1: 2) à ( 1: 10), pour obtenir une densité de développement de couleur suffisante pour l'utilisation dans la pratique. Même si le rapport molaire de l'agent colorant au développateur chromogène est dans l'intervalle préféré ci-dessus, les caractéristiques de décoloration varient le rapport de mélange délicat de l'agent colorant au développateur chromo- gène Lorsque la quantité du développateur chromogène est relativement grande, la température de début de décoloration tend à être abaissée, tandis que lorsque la quantité du développateur chromogène est relativement faible, la décoloration devient sensible aux changements de température En conséquence, le rapport de l'agent colorant au développateur chromogène peut être déterminé de manière appropriée selon l'application et l'utilisation envisagée. On peut ajouter des additifs pour réguler la cristallisation du dévelop- pateur chromogène à la composition colorante thermosensible réversible de la présente invention pour améliorer les propriétés de décoloration et leur conser- vation. On décrira maintenant un milieu thermosensible d'enregistrement par coloration réversible selon la présente invention qui utilise la composition colo- rante thermosensible réversible discutée ci-dessus. La figure 2 est une vue en coupe représentant un exemple d'un milieu d'enregistrement thermosensible par coloration réversible de la présente inven- tion, qui comprend un support 1, une sous-couche 4 formée sur celui-ci, une couche d'enregistrement thermosensible réversible 2 comprenant la composition colorante thermosensible réversible selon la présente invention appliquée par- dessus la sous-couche 4 et une couche protectrice 3 formée par-dessus la couche d'enregistrement thermosensible réversible 2. On peut utiliser pour le support 1 n'importe quelles matières pouvant supporter la couche d'enregistrement 2 Par exemple, on peut utiliser une feuille de papier ou de papier synthétique, un film de matière plastique, un film composite de celui-ci et une plaque de verre. La couche d'enregistrement peut être sous n'importe quelle forme aussi longtemps qu'elle contient la composition colorante thermosensible réversible citée précédemment Si nécessaire, on peut ajouter un liant résineux à la couche d'enre- gistrement pour maintenir le développateur chromogène et l'agent colorant sous la forme d'une couche. Comme liant résineux, on peut utiliser par exemple les suivants chlorure de polyvinyle, acétate de polyvinyle, copolymères chlorure de vinyle- acétate de vinyle, polystyrène, copolymères de styrène, résines phénoxy, résines de polyesters, polyesters aromatiques, polyuréthannes, polycarbonates, esters poly- acryliques, esters polyméthacryliques, copolymères d'acide acrylique, copolymère d'acide maléique et alcool polyvinylique. En outre, on peut utiliser des développateurs chromogènes et des agents colorants micro-encapsulés Les développateurs chromogènes et agents colorants peuvent être micro-encapsulés par des méthodes classiques telles que coacervation, polymérisation à l'interface ou polymérisation in situ. La couche d'enregistrement peut être formée par une méthode clas- sique; Plus particulièrement, un agent colorant et un développateur chromogène sont uniformément dispersés ou dissous dans l'eau ou dans un solvant organique, avec un liant résineux pour préparer un liquide de couchage Le liquide de couchage ainsi préparé est appliqué sur le support et séché, avec formation d'une couche d'enregistrement. Lorsque l'on n'utilise pas de liant résineux, le mélange du développa- teur chromogène et de l'agent colorant est fondu et mis sous forme d'un film et le film ainsi obtenu est ensuite refroidi pour préparer la couche d'enregistrement. Le liant résineux utilisé dans la couche d'enregistrement sert à main- tenir la composition colorante thermosensible réversible dans un état uniformé- ment dispersé dans la couche d'enregistrement même lorsque le développement chromogène et la décoloration sont répétés En particulier, le problème d'hétéro- généité de la composition colorante est produit à cause de la coalescence par application de chaleur dans le processus de développement chromogène En con- séquence, on utilise de préférence un liant résineux ayant une résistance élevée à la chaleur. En outre, la résistance à la lumière du milieu d'enregistrement thermo- sensible par coloration réversible de la présente invention peut être améliorée par addition d'un stabilisant à la lumière à la couche d'enregistrement Comme stabi- lisant à la lumière à utiliser dans la présente invention, on peut utiliser un absor- beur d'ultraviolets, un antioxydant, un agent antivieillissement, un agent d'étouffe- ment à singulet d'oxygène et un agent d'étouffement à anion peroxyde. On décrira maintenant un procédé d'enregistrement thermosensible réversible utilisant le milieu d'enregistrement thermosensible réversible selon la présente invention Dans une étape pour mettre le milieu d'enregistrement dans un état de développement de couleur, la couche d'enregistrement est temporairement chauffée à une température de début de développement chromogène qui est au- dessus du point de fusion du mélange de l'agent colorant et du développateur chromogène dans la couche d'enregistrement Dans une étape pour mettre le milieu d'enregistrement dans un état de décoloration, la composition colorante dans l'état de développement de couleur qui est contenue dans la couche d'enregistrement est chauffée à une température de début de décoloration qui est au-dessous de la tem- pérature de début de développement de couleur citée ci-dessus. Pour enregistrer une image sur le milieu d'enregistrement, une image dans l'état de développement de couleur peut être affichée sur le fond dans l'état de décoloration ou bien une image dans l'état de décoloration peut être enregistrée sur le fond dans l'état de développement de couleur En tout cas, lorsque la chaleur est appliquée suivant l'image au milieu d'enregistrement, on peut utiliser des moyens de chauffage capables d'appliquer partiellement la chaleur au milieu d'enregistre- ment, tels qu'une plume chaude, une tête thermique ou un faisceau laser. Dans le cas o toute la surface du milieu d'enregistrement est soumise au traitement de développement de couleur ou au traitement de décoloration, le milieu d'enregistrement peut être mis en contact avec un cylindre chauffant ou une plaque chaude ou exposé à l'air chaud ou placé dans une pièce chauffée à tempéra- ture contrôlée ou exposé à des rayons infrarouges Ou bien encore, la chaleur peut être appliquée à toute la surface du milieu d'enregistrement par une tête thermique. Exemple 1-1 Un mélange des constituants suivants comprenant une composition colorante thermosensible réversible a été dispersé et pulvérisé dans un broyeur à billes à un diamètre de particules de 1 à 4 /um pour préparer un liquide de couchage de la couche d'enregistrement thermosensible réversible: Parties en poids Copolymère chlorure de vinyle-acétate de vinyle (marque "VYHH", fabriqué par Union Carbide Japon K K) 45 Toluène 200 Méthyléthylcétone 200 Composition colorante thermosensible réversible 3-dibutylamino-7-(o-chlorophényl)amino- fluorane (agent colorant) 10 Acide octadécylphosphonique (développateur chromogène) 30 Acide lignocérique (agent accélérateur de décoloration) 3 Le liquide de couchage de la couche d'enregistrement thermosensible réversible ainsi préparé a été appliqué avec une tige sur un film de polyester d'environ 100 /m d'épaisseur comme support et séché pour former une couche d'enregistrement thermosensible réversible d'environ 6,jum d'épaisseur sur le support On a ainsi préparé milieu d'enregistrement thermosensible par coloration réversible N 1-1 selon la présente invention. Exemples 1-2 à 1-22 On a répété le mode opératoire pour la préparation du milieu d'enre- gistrement thermosensible par coloration réversible N 1-1 selon la présente invention, sauf que la composition colorante thermosensible réversible utilisée à l'exemple 1-1 a été remplacée par une composition colorante thermosensible réversible représentée dans le tableau 1, pour obtenir des milieux d'enregistrement thermosensibles par coloration réversible N 1-2 à 1-22 selon la présente invention. Tableau 1 Exemple N Agent colorant Développateur Accélérateur de chromogène décoloration Ex 1-2 3-dibutylamino-7 Acide octadécylphos Acide béhénique (o-chlorophényl) phonique 3 parties aminofluorane 30 parties parties Ex 1-3 Comme ci-dessus Acide hexadécyl Comme ci-dessus parties phosphonique 3 parties parties Ex 1-4 Comme ci- dessus Acide eicosylphos Acide cérotique parties phonique 3 parties parties Tableau 1 (suite 1) Ex 1-5 Comme ci-dessus Acide docosylphos Acide hexadécane- parties phonique dioique parties 3 parties Ex 1-6 Comme ci-dessus Acide eicosylthio Acide eicosane- parties malique dio'ique parties 3 parties Ex 1-7 3-dibutylamino-6 Comme ci-dessus Acide béhénique méthyl-7- phényl 30 parties 3 parties aminofluorane parties Ex 1-8 3-{N-éthyl-N-(p Comme ci-dessus Acide 16- méthylphényl) 30 parties hydroxydécano'ique amino}-6- méthyl 2 parties 7-phénylamino- fluorane parties Ex 1-9 3-dibutylamino-7 Acide a-hydroxy Acide 12- (o-chlorophényl) hexadécano'ique hydroxystéarique aminofluorane 30 parties 2 parties parties Ex 1-10 Comme ci-dessus Acide octadécyl Stéarate de magné- parties malonique sium parties 3 parties Ex 1-11 3-diéthylamino-7 Acide octadécylphos Stéarate de calcium (o- chlorophényl) phonique 4,5 parties aminofluorane 30 parties parties Ex 1-12 Comme ci-dessus Comme ci-dessus Oenanthate de cho- parties 30 parties lestérol 1,5 parties Ex 1-13 3-dibutylamino-7 Comme ci-dessus Stéarate de choles- (o-chlorophényl) 30 parties térol aminofluorane 3 parties parties Tableau 1 (suite 2) Ex 1-14 3-{N-éthyl-N-(p Comme ci-dessus Azoxybenzène- méthylphényl) 30 parties 4,4 '-dicarboxylate amino}-6- méthyl de diéthyle 7-phénylamino 2 parties fluorane parties Ex 1-15 Comme ci-dessus Comme ci-dessus Bis(p-méthyl- parties 30 parties benzylidène)sor- bitol 3 parties Ex: 1-16 3-dibutylamino-7 Comme ci-dessus Bis( 4-t-butyl- (o-chlorophényl) 30 parties phényl)phosphate aminofluorane de sodium parties 3 parties Ex 1-17 3-dibutylamino-6 Acide eicosylthio Stéarate de choles- méthyl-7-phényl malique térol aminofluorane 30 parties 1,5 parties parties Ex 1-18 Comme ci-dessus Comme ci-dessus Benzoate de p- parties 30 parties chlorophényle 2 parties Ex 1-19 3-dibutylamino-6 Acide eicosylthio Bis(p-éthylbenzy- méthyl-7-phényl malique lidène)sorbitol aminofluorane 30 parties 3 parties parties Ex 1-20 3-dibutylamino-7 Acide octadécyl Caprylate de cho- (o-chlorophényl) malonique lestérol aminofluorane 30 parties 1,5 parties parties Ex 1-21 Comme ci-dessus Comme ci-dessus Acide tétradécane- parties 30 parties dioique 6 parties Ex I-22 Comme ci-dessus Comme ci-dessus Benzoate de 2- parties 30 parties naphtyle 2 parties Exemple comparatif 1-1 Un mélange des constituants suivants comprenant une composition colorante thermosensible réversible a été dispersé et pulvérisé dans un broyeur à billes à un diamètre de particules de 1 à 4)um pour préparer un liquide de couchage de la couche d'enregistrement thermosensible réversible: Parties en poids Copolymère chlorure de vinyle-acétate de vinyle (marque "VYHH", fabriqué par Union Carbide Japon K K) 45 Toluène 200 Méthyléthylcétone 200 Composition colorante thermosensible réversible 3-dibutylamino-7-(o-chlorophényl)amino- fluorane (agent colorant) 10 Acide octadécylphosphonique (développateur chromogène) 30 Le liquide de couchage de la couche d'enregistrement thermosensible réversible ainsi préparé sans l'agent accélérateur de décoloration a été appliqué avec une tige sur un film de polyester d'environ 100 pin d'épaisseur comme support et séché, pour former une couche d'enregistrement thermosensible réversible d'environ 6 jum d'épaisseur sur le support On a ainsi préparé un milieu d'enregis-trement thermosensible par coloration réversible comparatif N 1-1. Exemples comparatifs 1-2 à 1-4 On a répété le mode opératoire pour la préparation du milieu d'enre- gistrement thermosensible par coloration réversible comparatif N 1-1 sauf que la composition colorante thermosensible réversible utilisée à l'exemple comparatif 1- 1 a été remplacée par une composition colorante thermosensible réversible selon le tableau 2, pour préparer des milieux d'enregistrement thermosensibles par colora- tion réversible comparatifs N 1-2 à 1-4. Tableau 2 Ex comp Agent colorant Développateur Accélérateur de chromogène décoloration Ex comp 3-dibutylamino-7-(o Acide eicosylphos- 1-2 chlorophényl)amino phonique fluorane 30 parties parties Ex comp Comme ci-dessus Acide eicosylthio- 1-3 10 parties malique parties Ex comp Comme ci-dessus Acide octadécyl- 1-4 10 parties malonique parties Chacun des milieux d'enregistrement thermosensibles par coloration réversible N 1-1 à 1-22 selon la présente invention et des milieux d'enregistre- ment thermosensibles par coloration réversible comparatifs N 1-1 à 1-4 a été chauffé sur une plaque chaude à 125 'C pendant 30 S et rapidement refroidi à OC depuis la surface dorsale du milieu d'enregistrement, c'est-à-dire le côté du support du milieu d'enregistrement pour que le milieu d'enregistrement passe à l'état de développement de couleur La densité de couleur développée de chaque milieu d'enregistrement dans les cas ci-dessus, définie comme la densité de couleur développée initiale du milieu d'enregistrement, a été mesurée en utilisant un densitomètre Macbeth RD-918. Ensuite, pour décolorer le milieu d'enregistrement coloré, chaque milieu d'enregistrement thermosensible par coloration réversible dans l'état de développement de couleur a été placé pendant 20 S dans un bain à température constante contrôlée à une température de traitement de décoloration prédéterminée indiquée dans le tableau 3 et ensuite retiré du bain pour mesurer la densité du milieu d'enregistrement Cette densité du milieu d'enregistrement après traitement de décoloration a été définie comme densité à l'état décoloré La densité initiale de couleur développée et la densité à l'état décoloré de chaque milieu d'enregistrement sont indiquées dans le tableau 3. Tableau 3 Exemple Densité de couleur Densité à l'état Température de déco- développée initiale décoloré loration (C) Ex 1-1 1,91 0,14 70 Ex 1-2 1,90 0,14 70 Ex 1-3 1,78 0,14 65 Ex 1-4 1,94 0,13 75 Ex 1-5 1, 97 0,16 80 Ex 1-6 2,05 0,16 60 Ex 1-7 2,03 0,15 60 Ex 1-8 2,08 0,14 60 Ex 1-9 1,68 0,14 70 Ex 1-10 1,83 0,16 70 Ex 1-11 1,90 0,16 70 Ex 1-12 1,81 0,13 70 Ex 1-131,90 0,14 70 Ex 1-14 1, 88 0,15 70 Ex 1-15 1,90 0,14 70 Ex 1-16 1,87 0,13 70 Ex 1-17 1,82 0,13 60 Ex 1-18 1,82 0,15 60 Ex 1-19 1,91 0,14 60 Ex 1-20 1,85 0,13 70 Ex 1-21 1,96 0,16 70 Ex 1-22 1,84 0,15 70 Ex comp 1,85 0,19 70 1-1 Ex comp 1,88 0,21 75 1-2 Ex comp 1,80 0,27 60 1-3 Ex comp 1,76 0,20 70 1-4 Comme on peut le voir d'après les résultats indiqués dans le tableau 3 ci-dessus, les densités à l'état décoloré des milieux d'enregistrement selon l'inven- tion sont plus faibles que celles des milieux d'enregistrement comparatifs parce qu les milieux d'enregistrement de l'invention comprennent l'accélérateur de décolo- ration Le fait ci-dessus confirme que la décoloration était plus réussie dans les milieux d'enregistrement selon l'invention que dans les milieux d'enregistrement comparatifs. Exemple 2-1 Un mélange des constituants suivants comprenant une composition colorante thermosensible réversible a été dispersé et pulvérisé dans un broyeur à billes à un diamètre de particules de 1 à 4 Èum, pour préparer un liquide de couchage de la couche d'enregistrement thermosensible réversible: Parties en poids Copolymère chlorure de vinyle-acétate de vinyle (marque "VYHH", fabriqué par Union Carbide Japon K K) 45 Toluène 200 Méthyléthylcétone 200 Composition colorante thermosensible réversible 3-dibutylamino-7-(o-chlorophényl)amino- fluorane (agent colorant) 10 Acide hexadécylphosphonique (développateur chromogène) 30 Stéarate de dodécyle (Accélérateur de décoloration) 1,5 Le liquide de couchage de la couche d'enregistrement thermosible réversible ainsi préparé a été appliqué avec une tige sur un film de polyester d'environ 100 jim d'épaisseur et séché pour former une couche d'enregistrement thermosensible réversible d'environ 6 Èm d'épaisseur sur le support On a ainsi préparé un milieu d'enregistrement thermosensible par coloration réversible n' 2-1 selon l'invention. Exemples 2-2 à 2-41 On a répété le mode opératoire pour la préparation du milieu d'enre- gistrement thermosensible par coloration réversible N 2-1 selon l'invention sauf que la composition colorante thermosensible réversible utilisée à l'exemple 2-1 était remplacée par une composition colorante thermosensible réversible indiquée dans le tableau 4, pour obtenir des milieux d'enregistrement thermosensibles par coloration réversible N 2-2 à 2-41 selon l'invention. Tableau 4 Exemple Agent colorant Développateur Accélérateur de chromogène décoloration Ex 2-2 3-dibutylamino-7 Acide octadécyl Lignocérate de (o-chlorophényl) phosphonique méthyle aminofluorane 30 parties 1,5 parties parties Ex 2-3 Comme ci-dessus Acide eicosyl Béhénate de méthyle parties phosphonique 2 parties parties Ex 2-4 Comme ci-dessus Acide docosyl Stéarate de stéaryle parties phosphonique 3 parties parties Ex 2-5 3dibutylamino-6 Acide eicosylthio Stéarate de dodécyle méthyl-7- phényl malique 3 parties aminofluorane 30 parties parties Ex 2-6 3-dibutylamino-7 Acide octadécyl Stéarate de dodécyle (o-chlorophényl) malonique 2 parties aminofluorane 30 parties parties Ex 2-7 Comme ci-dessus Acide octadécyl Phosphate de triphé- parties phosphonique nyle parties 5 parties Tableau 4 (suite 1) Exemple Agent colorant Développateur Accélérateur de chromogène décoloration Ex 2-8 3-{N-éthyl-N-(p Comme ci-dessus Isophtalate de méthylphényl) 30 parties diéthyle amino}-6-méthyl-7 5 parties phénylaminofluorane parties Ex 2-9 Comme ci-dessus Comme ci-dessus Phtalate de dicyclo- parties 30 parties hexyle 6 parties Ex 2-10 Comme ci-dessus Comme ci-dessus Alcool stéarylique parties 30 parties 1, 5 parties Ex 2-11 3-diéthylamino-7-(o Comme ci-dessus Acide laurique chlorophényl) 30 parties 3 parties aminofluorane parties Ex 2-12 Comme ci-dessus Comme ci-dessus Acide myristique parties 30 parties 3 parties Ex 2-13 3-dibutylamino-7 Acide docosyl Cire de polyéthylène (o- chlorophényl) phosphonique 2 parties aminofluorane 30 parties parties Ex 2-14 Comme ci-dessus Comme ci- dessus Cire de camrnauba parties 30 parties 3 parties Ex 2-15 3-dibutylamino-7 Acide docosyl Dérivé de polyoxy- (o-chlorophényl) phosphonique éthylène (marque aminofluorane 30 parties "Emulgen A-500), parties (fabriqué par Kao Corporation) 2 parties Tableau 4 (suite 2) Exemple Agent colorant Développateur Accélérateur de chromogène décoloration Ex 2-16 Comme ci-dessus Acide octadécyl Monostéarate de parties malonique polyoxyéthylène- parties sorbitane (marque "Rheodol TW-5106) (fabriqué par Kao Corporation) 2 parties Ex.2-17 3-dibutylamino-6 Acide eicosylthio Acide palmitique méthyl-7-phényl malique 3 parties aminofluorane 30 parties parties Ex 2-18 Comme ci-dessus Comme ci-dessus Ether de lauryle de parties 30 parties polyoxyéthylène (marque "Emulgen 123 P) (fabriqué par Kao Corporation) 2 parties Ex 2-19 3-diéthylamino-7-(o Comme ci-dessus Cire d'abeilles chlorophényl) 30 parties 2 parties aminofluorane parties Ex 2-20 Comme ci-dessus Comme ci- dessus Hexadécanol parties 30 parties 1,5 parties Ex 2-21 3-dibutylamino-7 Acide octadécyl Stéarate de stéaryle (ochlorophényl) phosphonique 3 parties aminofluorane 30 parties parties Ex 2-22 Comme ci-dessus Comme ci-dessus Stéarate de dodécyle parties 30 parties 3 parties Tableau 4 (suite 3) Exemple Agent colorant Développateur Accélérateur de chromogène décoloration Ex 2-23 3-diéthylamino-7-(o Comme ci-dessus Phosphate de tri- chlorophényl) 30 parties butyle aminofluorane 1,5 parties parties Ex 2-24 Comme ci-dessus Comme ci-dessus Phtalate de di-n- parties 30 parties octyle 1,5 parties Ex 2-25 3-dibutylamino-7 Acide eicosyl Adipate de dibutyle (o-chlorophényl) phosphonique i partie aminofluorane 30 parties parties Ex 2-26 Comme ci-dessus Comme ci-dessus Ricinoléate de butyle parties 30 parties acétyle 2 parties Ex 2-27 Comme ci-dessus Acide octadécyl Huile de ricin parties phosphonique 2 parties parties Ex 2-28 3-dibutylamino- 6 Acide docosyl Lanoline méthyl-7-phényl phosphonique 2 parties aminofluorane 30 parties parties Ex 2-29 3-dibutylamino-7 Acide octadécyl Huile de silicone (o- chlorophényl) phosphonique (marque "KF-50 "), aminofluorane 30 parties (fabriquée par Shin- parties Etsu Chemical Co, Ltd) 1,5 parties Tableau 4 (suite 4) Exemple Agent colorant Développateur Accélérateur de chromogène décoloration Ex 2-30 Comme ci- dessus Acide eicosyl Huile de silicone parties phosphonique modifiée par parties polyéther (marque "SF-8427 ") (fabriquée par Dow Corning Toray Silicone Co,Ltd) 1,5 parties Ex 2-31 Comme ci-dessus Acide docosyl Huile de silicone parties phosphonique époxy modifiée parties (marque "SF-8411 " fabriquée par Dow Coming Toray Silicone Co, Ltd) 1,5 parties Ex 2-32 3-{N-éthyl- N-(p Acide octadécyl Monolaurate de méthylphényl) phosphonique polyéthylèneglycol amino}-6-méthyl-7 30 parties (marque "Emunorn") phénylaminofluorane (fabriqué par Kao parties Corporation) 2 parties Ex 2-33 Comme ci-dessus Acide eicosyl Monolaurate de parties phosphonique sorbitane (marque parties "Rheodol SP-L 10 ") (fabriqué par Kao Corporation) 2 parties Ex 2-34 3-{N-éthyl-N-(p Acide octadécyl Alcool laurylique méthylphényl) phosphonique 1 partie amino}-6-méthyl-7 30 parties phénylaminofluorane parties Tableau 4 (suite 5) Exemple Agent colorant Développateur Accélérateur de chromogène décoloration Ex 2-35 3-dibutylamino-6 Acide eicosyl Phtalate de di-n- méhyl-7-phényl thiomalique octyle aminofluorane 30 parties 2 parties parties Ex 2-36 Comme ci-dessus Comme ci-dessus Huile de ricin parties 30 parties 3 parties Ex 2-37 Comme ci-dessus Comme ci-dessus Huile de silicone parties 30 parties (marque "KF-92 ") (fabriquée par Shin- Etsu Chemical Co, Ltd) 1,5 parties Ex 2-38 3-{N-éthyl-N-(p Comme ci-dessus Ether de lauryle de méthylphényl) 30 parties polyoxyéthylène amino}-6-méthyl-7 (marque "Emulgen phénylaminofluorane 104 P") (fabriqué par parties Kao Corporation) 1,5 parties Ex 2-39 Comme ci-dessus Comme ci-dessus Alcool laurylique parties 30 parties 1 partie Ex 2-40 3-dibutylamino-7 Acide octadécyl Benzoate de n- (o-chlorophényl) malonique hexyle aminofluorane 30 2 parties parties parties Ex 2-41 3- dibutylamino-7 Acide octadécyl Acétylricinoléate de (ochlorophényl) malonique butyle aminofluorane 30 parties 1,5 partie parties Exemple comparatif 2-1 Un mélange des constituants suivants comprenant une composition colorante thermosensible réversible a été dispersé et pulvérisé dans un broyeur à billes à un diamètre de particules de 1 à 4,um pour préparer un liquide de couchage de la couche d'enregistrement thermosensible réversible. Parties en poids Copolymère chlorure de vinyle-acétate de vinyle (marque "VYHH", fabriqué par Union Carbide Japon K K) 45 Toluène 200 Méthyléthylcétone 200 Composition colorante thermosensible réversible 3-dibutylamino-7-(o-chlorophényl)amino- fluorane (agent colorant) 10 Acide octadécylphosphonique (développateur chromogène) 30 Le liquide de couchage de la couche d'enregistrement thermosensible réversible ainsi préparé sans l'accélérateur de décoloration a été appliqué avec une tige sur un film de polyester d'environ 100 unm d'épaisseur comme support de manière à former sur le support une couche d'enregistrement thermosensible réversible d'environ 6,m d'épaisseur On a ainsi préparé un milieu d'enregistre- ment thermosensible comparatif N 2-1. *Exemples comparatifs 2-2 à 2-5 On a répété le mode opératoire pour la préparation du milieu d'enre- gistrement thermosensible comparatif N 2-1 sauf que la composition colorante thermosensible réversible utilisée à l'exemple comparatif 2-1 a été remplacée par une composition colorante thermosensible réversible représentée dans le tableau 5, de manière à préparer des milieux d'enregistrement thermosensibles colorants réversibles (à coloration réversible) comparatifs n 2-2 à 2-5. Tableau 5 Exemple Agent colorant Développateur Accélérateur de comp chromogène décoloration 2-2 3-dibutylamino-7 Acide eicosyl- (o-chlorophényl) phosphonique aminofluorane 30 parties parties Tableau 5 (suite) 2-3 Comme ci-dessus Acide docosyl- parties phosphonique parties 2-4 3-dibutylamino-6 Acide eicosyl- méthyl-7-phényl thiomalique aminofluorane 30 parties parties 2-5 3-dibutylamino-7 Acide octadécyl- (o-chlorophényl) malonique aminofluorane 30 parties parties Chacun des milieux d'enregistrement colorants thermosensibles réversibles N 2-1 à 2-41 selon l'invention et des milieux d'enregistrement colo- rants thermosensibles réversibles comparatifs ne 2-1 à 2-5 préparés cidessus a été chauffé sur une plaque chaude à 125 C pendant 30 S et refroidi rapidement à OC depuis la surface dorsale du milieu d'enregistrement pour que le milieu d'enregistrement passe à un état de développement de couleur La densité de couleur développée du milieu d'enregistrement dans l'état de développement de couleur a été mesurée de la même manière qu'à l'exemple 1-1 pour obtenir la densité de couleur développée initiale. Ensuite, en utilisant un appareil "Heat Gradient Tester" (marque déposée) fabriqué par Toyo Seiki Seisaku-sho Ltd, chaque milieu d'enregistre- metn a été mis en contact avec un élément chauffant avec application d'une pression de 1 bar de manière que la température de l'élément chauffant augmen- tait de 2 C chaque seconde Ainsi, on a obtenu la température de début de décolo- ration et la température de début de développement de couleur de chaque milieu d'enregistrement. En outre, chaque milieu d'enregistrement colorant thermosensible réversible dans l'état de développement de couleur a été chauffé à une température de décoloration déterminée indiquée dans le tableau 6 de la même manière qu'à l'exemple 1-1 pour obtenir la densité à l'état décoloré La densité de couleur développée initiale, la température de début de décoloration, la température de début de développement de couleur et la densité à l'état décoloré de chaque milieu d'enregistrement sont indiquées dans le tableau 6. Tableau 6 Température de début de Densité de couleur Température de début de développement de Température de Exemple N développée initiale décoloration (C) couleur (C) décoloration (C) Densité à l'état décoloré Ex 2-1 1,78 48 86 60 0,16 Ex 2-2 1,80 54 86 65 0,14 Ex 2-3 1,84 56 90 70 0,13 Ex 2-4 1,85 58 94 70 0,13 Ex 2-5 1,90 50 90 60 0,20 Ex 2-6 1,81 54 86 65 0, 15 Ex 2-7 1,80 56 90 70 0,16 Ex 2-8 1,88 56 88 70 0,17 Ex 2-9 1,85 56 88 70 0,17 Ex 2-10 1,85 50 90 60 0,14 Ex 2-11 1,90 48 88 55 0,15 Ex 2-12 1,84 50 90 60 0,16 Ex 2-13 1,79 58 92 70 0,13 Ex 2-14 1,80 60 94 70 0,15 Ex 2-15 1,82 58 94 70 0,13 Ex 2-16 1,78 52 86 65 0,13 en Oa Tableau 6 (suite) Température de début de Densité de couleur Température de début de développement de Température de Exemple N développée initiale décoloration (C) couleur ( C) décoloration ('C) Densité à l'état décoloré Ex 2-17 1,96 50 90 60 0,24 Ex 2- 18 1,84 48 90 60 0,20 Ex 2-19 1,80 48 92 60 0,22 Ex 2-20 1,85 44 90 55 0,18 Ex 2-21 1,82 53 86 70 0,14 Ex 2-22 1,79 48 86 70 0,13 Ex 2-23 1,76 46 86 55 0,15 Ex 2-24 1,79 40 88 50 0,12 Ex 2-25 1,81 46 90 55 0,13 Ex 2-26 1,75 46 90 55 0,13 Ex 2-27 1,78 42 86 50 0,15 Ex 2-28 1,85 48 90 60 0,13 Ex 2-29 1,75 40 88 50 0,12 Ex 2-30 1,76 40 88 50 0, 12 Ex 2-31 1,75 44 90 55 0,13 Ex 2-32 1,82 40 84 50 0,15 Oa Tableau 6 (suite) Température de début de Densité de couleur Température de début de développement de Température de Exemple N développée initiale décoloration (C) couleur (C) décoloration (C) Densité à l'état décoloré Ex 2-33 1,85 44 88 55 0,13 Ex 2-34 1,80 38 86 50 0,13 Ex 2-35 1,85 40 92 50 0,18 Ex 2-36 1,88 42 90 50 0,21 Ex 2-37 1,80 38 92 50 0,17 Ex 2-38 1, 85 42 94 50 0,20 Ex 2-39 1,85 38 90 50 0,18 Ex 2-40 1,82 44 86 55 0,14 Ex 2-41 1,84 42 90 50 0,13 Ex comp 5 1,85 60 86 70 0,19 Ex comp 6 1,90 64 90 75 0,21 Ex comp 7 1,95 68 90 80 0,20 Ex comp 8 1,96 56 94 65 0,30 Ex comp 9 1,90 60 86 70 0,22 4.-. - .j w O 0 ' Il Oa w O I w O Comme il ressort des résultats indiqués dans le tableau 6 ci-dessus, la température de début de décoloration du milieu d'enregistrement colorant thermo- sensible réversible de la présente invention est abaissée par l'addition de l'accé- lérateur de décoloration et en conséquence l'intervalle de température dans lequel le milieu d'enregistrement passe à un état décoloré s'étend dans la direction des basses températures par rapport au cas du milieu d'enregistrement colorant ther- mosensible réversible comparatif En outre, la densité à l'état décoloré du milieu d'enregistrement selon l'invention est inférieure à celle du milieu d'enregistrement comparatif Le fait ci-dessus confirme que la décoloration était plus réussie dans les milieux d'enregistrement N 2- 1 à 2-41 selon l'invention que dans les milieux d'enregistrement comparatifs N 2-1 à 2-5. Exemple 3-1 Les constituants suivants ont été mélangés énergiquement et pulvé- risés: Parties en poids 3-dibutylamino-7-(o-chlorophényl)amino- fluorane (agent colorant) 2,8 Acide octadécylphosphonique (développateur chromogène) 8,5 Stéarate de dodécyle (Accélérateur de décoloration) 0,85 On prépare ainsi une composition colorante thermosensible réversible (A) selon la présente invention. La composition colorante thermosensible réversible (A) préparée ci- dessus était la même que celle utilisée dans le milieu d'enregistrement colorant thermosensible réversible N 2-22 de l'invention cité précédemment et l'effet d'accélération de décoloration de la composition colorante (A) avait déjà été confirmé. Exemples 3-2 à 3-5 On a répété le mode opératoire pour la préparation de la composition colorante thermosensible réversible (A) selon l'invention sauf que l'accélérateur de décoloration utilisé à l'exemple 3-1 était remplacé par un accélérateur de déco- loration indiqué dans le tableau 7, de manière à préparer des compositions colo- rantes thermosensibles réversibles (B) à (E) selon l'invention. Tableau 7 Exemple Accélérateur de Température de début de décoloration décoloration (C) Ex 3-1 (A) Stéarate de dodécyle 44 0,85 partie Ex 3-2 (B) Stéarate de stéaryle 55 0,85 partie Ex 3-3 (C) Stéarate de choles 62 térol 0,85 partie Ex 3-4 (D) Acide béhénique 56 0,85 partie Ex 3-5 (E) Phtalate de di-n 54 octyle 0,85 partie Les compositions colorantes thermosensibles réversibles (B) à (E) préparées ci-dessus étaient les mêmes que celles utilisées dans les milieux d'en- registrement colorants thermosensibles réversibles N 2-21, 1-13, 1-2 et 2-24 de l'invention, respectivement, cités précédemment L'effet d'accélération de la décoloration de chaque composition colorante avait déjà été confirmé. Exemple comparatif 3-1 On a répété le mode opératoire pour la préparation de la composition colorante thermosensible réversible (A) de l'invention sauf que l'accélérateur de décoloration utilisé à l'exemple 3-1 n'était pas utilisé, pour préparer une compo- sition colorante thermosensible réversible comparative (A'). En utilisant les compositions colorantes (A) à (E) selon l'invention la composition colorante comparative (A'), on a observé de la manière suivante la température de début de décoloration, l'état coloré et le processus de décoloration. Un support de verre a été chauffé à 170 C sur une plaque chauffante. Ensuite, on a placé sur le support de verre une faible quantité de chacune des com- positions colorantes (A) à (E) et de la composition colorante comparative (A') de manière à faire fondre chaque composition sur le support Une plaquette de verre a été placée sur la composition fondue pour l'étaler à une épaisseur uniforme de manière à préparer l'échantillon de la composition colorante. Immédiatement après avoir retiré l'échantillon de la plaque chauffante, la face dorsale du support de verre a été mise en contact avec l'eau glacée pour refroidir rapidement la composition colorante fondue et la composition colorante fondue a éventuellement pris en masse Ainsi, la composition colorante est passée à l'état de développement de couleur Les variations de transmitttance optique d'un film de la composition colorante à l'état de développement de couleur ont été mesurées en élevant sa température à 4 C/min Les résultats sont indiqués dans la figure 3. Dans la figure 3, on suppose que la transmittance optique des compo- sitions colorantes thermosensibles réversibles dans l'état de couleur développée initiale est de 1 Comme il ressort de la figure 3, la décoloration de chaque com- position colorante dans l'état de développement de couleur démarre en un point de croissance de sa courbe individuelle La température de début de décoloration de chaque composition colorante ainsi obtenue à partir de sa courbe individuelle dans la figure 3 est indiquée dans le tableau 7 Les températures de début de décolora- tion des compositions colorantes thermosensibles réversibles selon la présente invention qui comprennent un accélérateur de décoloration sont inférieures à celles de la composition colorante comparative. En outre, pour analyser la structure agglomérée de la matière colorée dans l'état de développement de couleur, la plaquette de verre a été retirée de la composition colorante sur le support de verre et on a tracé le diagramme de diffraction des rayons X (raie Ka du cuivre) Les résultats sont indiqués dans la figure 4. Comme on le voit dans la figure 4, on observe des pics de diffraction des rayons X à 2,8 et 21,6 basés sur la structure régulièrement agglomérée de la matière colorée. D'autre part, les diagrammes de diffraction des rayons X de chacune des compositions colorantes (A) à (E) selon l'invention présentent de manière semblable des pics à 21,6 mais le pic du côté des petits angles, qui est relative- ment faible, est indiqué à 2,6 comme indiqué à la figure 4 Ceci suggère le chan- gement de la structure régulièrement agglomérée de la matière colorée dans l'état de développement de couleur. En outre, le diagramme de diffraction des rayons X de la composition colorante (B) obtenue à l'exemple 3-2 présente un pic à 1,9 ' dû aux cristaux de l'accélérateur de décoloration. L'état de développement de couleur des compositions colorantes thermosensibles réversibles (A) à (E) et de la composition colorante thermo- sensible réversible comparative (A') a été observé au microscope optique Dans les compositions colorantes (A), (B) et (D), on a trouvé des cristaux finement divisés dispersés dans le film de la composition colorante dans l'état de développement de couleur On a confirmé que les domaines cristallins de l'accélérateur de décolora- tion étaient indépendamment dispersés dans la composition. Le processus de décoloration de chaque composition colorante a été encore observé en élevant sa température de 4 C/min Dans la composition colo- rante (B), des cristallites trouvés dispersés dans la composition colorante dans l'état de développement de couleur initial disparaissaient à 51-52 C et des cristaux de type différent sous la forme de grains se séparaient A ce moment, la décoloration de la composition colorante (B) était remarquée La température de début de décoloration de la composition colorante (B) était de 53 C. En outre, les cristallites trouvés dispersés dans la composition colo- rante (A) dans l'état de développement de couleur initial disparaissaient à 43 YC et en même temps la décoloration avait lieu On a trouvé par analyse par calorimé- trie différentielle programmée (DSC) que le stéarate de stéaryle et le stéarate de dodécyle utilisés comme accélérateurs de décoloration dans les exemples 3-2 et 3-1 étaient fondus à environ 50 C et 40 C respectivement. Ensuite, on a observé les changements de diffraction des rayons X de chaque composition colorante dans le processus de décoloration en élevant gra- duellement sa température. Dans la composition colorante comparative (A') ne contenant pas d'accélérateur de décoloration, le pic de diffraction des rayons X représentant la structure régulièrement agglomérée de la matière colorée disparaissait à 60 'C et ensuite on observait un autre pic dû aux cristaux de l'acide octadécylphosphonique servant de développateur chromogène qui se séparait de la matière colorée comme indiqué dans la figure 5 La décoloration de la composition colorante comparative (A') était observée en même temps que le changement de diffraction des rayons X mentionné ci-dessus. A partir de l'observation ci-dessus, il était confirmé que la composition colorante thermosensible réversible comparative peut passer à l'état de développe- ment de couleur aussi longtemps que la structure régulièrement agglomérée de la matière colorée est conservée et que la décoloration démarre lorsque la structure agglomérée est détruite et le développateur chromogène cristallise indépendam- ment par élévation de température. Dans la composition colorante selon la présente invention, il était confirmé que la structure régulièrement agglomérée de la matière colorée était détruite à une température plus basse que dans le cas de la composition colorante thermosensible réversible comparative et que la destruction de la structure régulièrement agglomérée de la matière colorée correspondait également à la décoloration de la composition colorante Il ressort des observations que l'accé- lérateur de décoloration dans la composition colorante de la présente invention peut servir à modifier la structure régulièrement agglomérée de la matière colorée dans l'état de développement de couleur de manière à induire facilement la déco- loration. La figure 6 représente le diagramme de diffraction des rayons X de la composition colorante thermosensible réversible (B) et la figure 7 celui de la composition colorante thermosensible réversible (D) Dans le cas o la composi- tion colorante (B) contient du stéarate de stéaryle comme accélérateur de décolo- ration, il ressort de la figure 6 que le pic de diffraction des rayons X est observé à 1,9 ' à cause des cristaux de stéarate de stéaryle dans la matière colorée dans l'état de développement de couleur et ce pic disparaît à une température élevée et en même temps la structure régulièrement agglomérée de la matière colorée est détruite et les cristaux du développateur chromogène se séparent Il à été confirmé que la composition colorante (B) commençait à se décolorer à cette température. On comprend en conséquence que l'accélérateur de décoloration concerne le changement de la structure régulièrement agglomérée de la matière colorée dans l'état de développement de couleur et provoque la destruction de sa structure régulièrement agglomérée Donc la température de début de décolora- tion peut être abaissée En outre, lorsque l'on utilise un accélérateur de décolora- tion de bas point de fusion, l'accélérateur de décoloration peut facilement amorcer la destruction de la structure régulièrement agglomérée de la matière colorée, accélérant ainsi la décoloration de la composition colorante. Exemple 4-1 Les constituants suivants ont été vigoureusement mélangés et pulvé- risés: Parties en poids 3-dibutylamino-6-méthyl-7-phényl- aminofluorane 2,7 Acide eicosylthiomalique (développateur chromogène) 10 Acide béhénique (Accélérateur de décoloration) 1 On a ainsi préparé une composition colorante thermosensible réver- sible (F) selon la présente invention. La composition colorante thermosensible réversible (F) préparée ci- dessus était la même que celle utilisée dans le milieu d'enregistrement thermo- sensible réversible N 1-7 de l'invention cité précédemment et l'effet d'accéléra- tion de la composition colorante (F) avait déjà été confirmé. Exemple comparatif 4-1 On a répété le mode opératoire pour la préparation de la composition colorante thermosensible réversible (F) selon l'invention dans l'exemple 4-1 sauf que l'accélérateur de décoloration utilisé à l'exemple 4-1 n'était pas utilisé, pour préparer ainsi une composition colorante thermosensible réversible comparative (F). Selon la même méthode que celle utilisée à l'exemple 3-1, on a préparé des échantillons de la composition colorante thermosensible réversible (F) de l'invention et de la composition colorante comparative (F) que l'on a fait passer dans l'état de développement de couleur et on a observé la transmittance optique pour obtenir leurs températures individuelles de début de décoloration La tempé- rature de début de décoloration de la composition colorante (F) de l'invention était de 53 C et celle de la composition colorante thermosensible réversible compara- tive (F) était de 52 C. Pour analyser la structure agglomérée de chaque composition colo- rante dans l'état de développement de couleur, on a tracé le diagramme de diffrac- tion des rayons X de la même manière qu'à l'exemple 3-1 Les résultats sont indi- qués dans la figure 8 Comme il ressort de la figure 8, la diffraction des rayons X dans la composition colorante compative (F) est presque la même que dans la composition colorante (F) de l'invention, ce qui montre que les deux composi- tions colorantes forment une structure agglomérée régulière dans l'état de déve- loppement de couleur. En outre, on a observé les changements de diffraction des rayons X de chaque composition colorante dans le processus de décoloration La figure 9 représente le diagramme de diffraction des rayons X de la composition colorante thermosensible réversible comparative (F) et la figure 10 représente le diagramme de diffraction des rayons X de la composition colorante thermosensible réversible (F) selon l'invention. Comme on le voit dans la figure 9, on observe des pics à 2,2 et 21,6 ' dus à la structure régulièrement agglomérée de la matière colorée dans la compo- sition colorante comparative (F) jusqu'à 40 C et ces pics disparaissent et un pic différent apparaît à 2,4 ' dû aux cristaux du développateur chromogène à la tempé- rature de 45 C On pense que la structure régulièrement agglomérée de la matière colorée est détruite et que le développateur chromogène se sépare de la matière colorée par cristallisation dans l'intervalle de température ci-dessus de 40 à 45 C et enfin la décoloration de la composition colorante a lieu Comme il ressort de la figure 10, la composition colorante (F) de l'invention produit des changements semblables dans l'intervalle de température de 45 à 50 C et enfin la décoloration a lieu. Dans le cas de la composition colorante (F) de l'invention, les pics à 2,4 et 19,9 ' dus aux cristaux du développateur chromogène qui se séparent de la matière colorée sont plus importants que ceux de la composition colorante com- parative (F) En outre, on observe un pic à 21,5 ' dû aux cristaux de l'acide béhé- nique utilisé comme accélérateur de décoloration après décoloration. Les observations précédentes prouvent que la décoloration de la com- position colorante thermosensible réversible selon l'invention qui comprend l'accélérateur de décoloration peut être plus complète de telle sorte que l'accélé- rateur de décoloration devient les germes de cristallisation du développateur chromogène et la cristallisation a lieu plus rapidement qu'avec la composition colorante comparative ne contenant pas l'accélérateur de décoloration. REVENDICATIONS 1 Composition colorante thermosensible réversible caractérisée en ce qu'elle comprend: un composé colorant donneur d'électrons; un composé accepteur d'électrons (a) capable de produire une matière colorée de structure régulièrement agglomérée dans ledit composé colorant donneur d'électrons par application de chaleur à celui-ci à une température de début de développement de couleur qui est au-dessus du point de fusion du mélange dudit composé colorant donneur d'électrons et dudit composé accepteur d'électrons pour obtenir un état de développement de couleur et (b) capable de se séparer de ladite matière colorée par cristallisation lorsque ladite structure régu- lièrement agglomérée de ladite matière colorée est détruite par application de chaleur à celle-ci à une température de début de décoloration qui est au-dessous de ladite température de début de développement de couleur pour obtenir un état de décoloration, donnant ainsi de manière réversible ledit état de développement de couleur et ledit état de décoloration; et un composé organique servant d'accélérateur de décoloration dispersé dans ladite composition colorante sous la forme de molécules ou de très petits domaines, capable d'amorcer la destruction de ladite structure régulièrement agglomérée de ladite matière colorée et daccélérer la décoloration de ladite matière colorée dans un processus de décoloration pour obtenir rapidement ledit état de décoloration. 2 Composition colorante thermosensible réversible caractérisée en ce qu'elle comprend: un composé colorant donneur d'électrons; un composé accepteur délectrons (a) capable de produire une matière colorée de structure régulièrement agglomérée dans ledit composé colorant donneur d'électrons par application de chaleur à celui-ci à une température de début de développement de couleur qui est au-dessus du point de fusion du mélange dudit composé colorant donneur d'électrons et dudit composé accepteur d'électrons pour obtenir un état de développement de couleur et (b) capable de se séparer de ladite matière colorée par cristallisation lorsque ladite structure régu- lièrement agglomérée de ladite matière colorée est détruite par application de chaleur à celle-ci à une température de début de décoloration qui est au-dessous de ladite température de début de développement de couleur pour obtenir un état de décoloration, donnant ainsi de manière réversible ledit état de développement de couleur et ledit état de décoloration; et un composé organique servant d'accélérateur de décoloration dispersé dans ladite composition colorante sous la forme de très petits domaines, qui est capable de fondre d'abord pour amorcer la destruction de ladite structure réguliè- rement agglomérée de ladite matière colorée dans un processus de décoloration pour obtenir rapidement ledit état de décoloration. 3 Composition colorante thermosensible réversible caractérisée en ce qu'elle comprend: un composé colorant donneur d'électrons; un composé accepteur d'électrons (a) capable de produire une matière colorée de structure régulièrement agglomérée dans ledit composé colorant donneur d'électrons par application de chaleur à celui-ci à une température de début de développement de couleur qui est au-dessus du point de fusion du mélange dudit composé colorant donneur d'électrons et dudit composé accepteur d'électrons pour obtenir un état de développement de couleur et (b) capable de se séparer de ladite matière colorée par cristallisation lorsque ladite structure régu- lièrement agglomérée de ladite matière colorée est détruite par application de chaleur à celle-ci à une température de début de décoloration qui est au-dessous de ladite température de début de développement de couleur pour obtenir un état de décoloration, donnant ainsi de manière réversible ledit état de développement de couleur et ledit état de décoloration; et un composé organique servant d'accélérateur de décoloration dispersé dans ladite composition colorante sous la forme de très petits domaines, qui est capable de servir de germes de cristallisation pour ledit composé accepteur d'élec- trons lorsque ladite structure régulièrement agglomérée de ladite matière colorée est détruite et que ledit composé accepteur d'électrons se sépare de ladite matière colorée par cristalliation dans un processus de décoloration pour obtenir rapide- ment ledit état de décoloration. 4 Un matériau d'enregistrement colorant thermosensible réversible caractérisé en ce qu'il comprend un support et une couche d'enregistrement ther- mosensible réversible formée sur celui-ci, comprenant une composition colo- rante thermosensible qui comprend: un composé colorant donneur d'électrons; un composé accepteur d'électrons (a) capable de produire une matière colorée de structure régulièrement agglomérée dans ledit composant colorant donneur d'électrons par application de chaleur à celui-ci à une température de début de développement de couleur qui est au-dessus du point de fusion du mélange dudit composé colorant donneur d'électrons et dudit composé accepteur d'électrons pour obtenir un état de développement de couleur et (b) capable de se séparer de ladite matière colorée par cristallisation lorsque ladite structure régu- lièrement agglomérée de ladite matière colorée est détruite par application de chaleur à celle-ci à une température de début de décoloration qui est au-dessous de ladite température de début de développement de couleur pour obtenir un état de décoloration, donnant ainsi de manière réversible ledit état de développement de couleur et ledit état de décoloration; et un composé organique servant d'accélérateur de décoloration dispersé dans ladite composition colorante sous la forme de molécules ou de très petits domaines, capable d'amorcer la destruction de ladite structure régulièrement agglomérée de ladite matière colorée et d'accélérer la décoloration de ladite matière colorée dans un processus de décoloration pour obtenir rapidement ledit état de décoloration. Un milieu d'enregistrement colorant thermosensible réversible caractérisé en ce qu'il comprend un support et une couche d'enregistrement ther- mosensible réversible formée sur celui-ci, comprenant une composition colo- rante thermosensible réversible qui comprend: un composé colorant donneur d'électrons; un composé accepteur d'électrons (a) capable de produire une matière colorée de structure régulièrement agglomérée dans ledit composé colorant donneur d'électrons par application de chaleur à celui-ci à une température de début de développement de couleur qui est au-dessus du point de fusion du mélange dudit composé colorant donneur d'électrons et dudit composé accepteur d'électrons pour obtenir un état de développement de couleur et (b) capable de se séparer de ladite matière colorée par cristallisation lorsque ladite structure régu- lièrement agglomérée de ladite matière colorée est détruite par application de chaleur à celle-ci à une température de début de décoloration qui est au-dessous de ladite température de début de développement de couleur pour obtenir un état de décoloration, donnant ainsi de manière réversible ledit état de développement de couleur et ledit état de décoloration; et un composé organique servant d'accélérateur de décoloration dispersé dans ladite composition colorante sous la forme de très petits domaines, qui est capable de fondre d'abord pour amorcer la destruction de ladite structure réguliè- rement agglomérée de ladite matière colorée dans un processus de décoloration pour obtenir rapidement ledit état de décoloration. 6 Milieu d'enregistrement colorant thermosensible réversible caractérisé en ce qu'il comprend un support et une couche d'enregistrement ther- mosensible réversible formée sur celui-ci, comprenant une composition colo- rante thermosensible réversible qui comprend: un composé colorant donneur d'électrons; un composé accepteur d'électrons (a) capable de produire une matière colorée de structure régulièrement agglomérée dans ledit composé colorant donneur d'électrons par application de chaleur à celui-ci à une température de début de développement de couleur qui est au-dessus du point de fusion du mélange dudit composé colorant donneur d'électrons et dudit composé accepteur d'électrons pour obtenir un état de développement de couleur et (b) capable de se séparer de ladite matière colorée par cristallisation lorsque ladite structure régu- lièrement agglomérée de ladite matière colorée est détruite par application de chaleur à celle-ci à une température de début de décoloration qui est au-dessous de ladite température de début de développement de couleur pour obtenir un état de décoloration, donnant ainsi de manière réversible ledit état de développement de couleur et ledit état de décoloration; et un composé organique servant d'accélérateur de décoloration dispersé dans ladite composition colorante sous la forme de très petits domaines, qui est capable de servir de germes de cristallisation pour ledit composé accepteur d'élec- trons lorsque ladite structure régulièrement agglomérée de ladite matière colorée est détruite et que ledit composé accepteur d'électrons se sépare de ladite matière colorée par cristallisation dans un processus de décoloration pour obtenir rapide- ment ledit état de décoloration.